(57)【特許請求の範囲】
【請求項１】
ａ）  次式（Ｉ）で表されるアルキル亜ホスホン酸誘導体、
Ａ−Ｐ（＝Ｏ）（ＯＸ）−Ｈ  （Ｉ）
（式中、
Ａは、場合により置換されている、エチル基を意味し、および、
Ｘは、Ｈまたは場合により置換されている、ブチル基を意味する。）および、
ｂ）  ジエステル形成性オレフィンとしての、マレイン酸、フマル酸、イタコン酸、それのジメチルエステルまたはベンゾキノン、
からの付加物。
【請求項２】
請求項１に記載の、アルキル亜ホスホン酸誘導体（Ｉ）と、ジエステル形成性オレフィンとしての、マレイン酸、フマル酸、イタコン酸、それのジメチルエステルまたはベンゾキノンとの付加物をハロゲンフリーで製造する方法であって、
ａ）  ホスフィン酸源を、ジエステルを形成しないオレフィン（ＩＩＩ）でもって、触媒Ａの存在下でアルキル亜ホスホン酸誘導体（Ｉ）に転化し、
ｂ）  そのようにして生じたアルキル亜ホスホン酸誘導体（Ｉ）を、ジエステル形成性オレフィン（ＩＩ）でもって、触媒Ｂの存在下で上記の付加物に転化し、その際、前記アルキル亜ホスホン酸誘導体が、次式（Ｉ）に相当し、
その際、ホスフィン酸源は、ホスフィン酸、ホスフィン酸の塩、ホスフィン酸のエステル、またはそれの混合物であり、
その際、前記ジエステルを形成しないオレフィン（ＩＩＩ）は、エチレン、１−プロピレン、１−ブテン、１−ペンテン、１−ヘキセン、および／または１，３−ブタジエンであることを特徴とする、上記の方法。
Ａ−Ｐ（＝Ｏ）（ＯＸ）−Ｈ              （Ｉ）
（式中、
Ａは、場合により置換されている、エチル基を意味し、
Ｘは、Ｈ、場合により置換されている、ブチル基を意味し、および前記触媒Ａは、遷移金属、遷移金属化合物、および／または遷移金属および／または遷移金属化合物、および少なくとも一つの配位子から構成される触媒系であり、および前記触媒Ｂは、過酸化物を形成する化合物、ペルオキソ化合物、アゾ化合物、アルカリ金属、アルカリ土類金属、アルカリ金属水素化物、アルカリ土類金属水素化物および／または、アルカリ金属アルコラート、アルカリ土類金属アルコラートであり、その際、過酸化物を形成する化合物は、過酸化ナトリウム、過酸化ナトリウム二ペルオキソ水和物、過酸化ナトリウム二ペルオキソ水和物水和物（ｓｏｄｉｕｍ  ｐｅｒｏｘｉｄｅ  ｄｉｐｅｒｏｘｏｈｙｄｒａｔｅｈｙｄｒａｔｅ）、過酸化ナトリウム二水和物、過酸化ナトリウム八水和物、過酸化リチウム、過酸化リチウム一ペルオキソ水和物三水和物、過酸化カルシウム、過酸化ストロンチウム、過酸化バリウム、過酸化マグネシウム、過酸化亜鉛、超酸化カリウム、過酸化カリウム二ペルオキソ水和物、ペルオキソホウ酸ナトリウム四水和物、ペルオキソホウ酸ナトリウム三水和物、ペルオキソホウ酸ナトリウム一水和物、無水ペルオキソホウ酸ナトリウム、ペルオキソホウ酸カリウムペルオキソ水和物、ペルオキソホウ酸マグネシウム、ペルオキソホウ酸カルシウム、ペルオキソホウ酸バリウム、ペルオキソホウ酸ストロンチウム、ペルオキソホウ酸カリウム、ペルオキソモノリン酸、ペルオキソ二リン酸、ペルオキソ二リン酸カリウム、ペルオキソ二リン酸アンモニウム、ペルオキソ二リン酸カリウムアンモニウム（二塩）、炭酸ナトリウムペルオキソ水和物、尿素ペルオキソ水和物、シュウ酸アンモニウムペルオキシド、過酸化バリウムペルオキソ水和物、過酸化バリウムペルオキソ水和物、カルシウム過酸化水素、過酸化カルシウムペルオキソ水和物、三リン酸二ペルオキソリン酸アンモニウム水和物、フッ化カリウムペルオキソ水和物、フッ化カリウム三ペルオキソ水和物、フッ化カリウム二ペルオキソ水和物、ピロリン酸ナトリウム二ペルオキソ水和物、ピロリン酸ナトリウム二ペルオキソ水和物八水和物、酢酸カリウムペルオキソ水和物、リン酸ナトリウムペルオキソ水和物および／またはケイ酸ナトリウムペルオキソ水和物である。）
【請求項３】
前記遷移金属および／または遷移金属化合物が、第７亜族および第８亜族由来のものであることを特徴とする、請求項２に記載の方法。
【請求項４】
前記遷移金属および／または遷移金属化合物が、ロジウム、ニッケル、パラジウム、ルテニウムおよび／または白金であることを特徴とする、請求項２または３に記載の方法。
【請求項５】
前記触媒Ｂが、過酸化水素、過酸化ナトリウム、過酸化リチウム、過硫酸カリウム、過硫酸ナトリウム、過硫酸アンモニウム、ナトリウムペルオキソ二硫酸、カリウムペルオキソホウ酸、過酢酸、過酸化ベンゾイル、過酸化ジ−ｔ−ブチルおよび／またはペルオキソニ硫酸であり、および／または、アゾジイソブチロニトリル、２，２’−アゾビス（２−アミジノプロパン）−ジヒドロクロリドおよび／または２，２’−アゾビス（Ｎ，Ｎ’−ジメチレン−イソブチルアミジン）−ジヒドロクロリドおよび／または、リチウム、水素化リチウム、水素化アルミニウムリチウム、メチルリチウム、ブチルリチウム、ｔ−ブチルリチウム、リチウムジイソプロピルアミド、ナトリウム、水素化ナトリウム、水素化ホウ素ナトリウム、ナトリウムメタノラート、ナトリウムエタノラート、またはナトリウムブチラート、カリウムメタノラート、カリウムエタノラートおよび／またはカリウムブチラートであることを特徴とする、請求項２〜４のいずれか一つに記載の方法。
【請求項６】
工程ｂ）に従って得られた、アルキル亜ホスホン酸誘導体（Ｉ）およびジエステル形成性オレフィン（ＩＩ）からなる反応生成物を、工程ｃ）において、エステル化剤を用いてエステルおよび／またはポリエステルに転化し、その際、該エステル化剤は、Ｃ１〜Ｃ２０の飽和および不飽和の、一価、二価、三価、および四価アルコールであることを特徴とする、請求項２〜５のいずれか一つに記載の方法。
【請求項７】
前記エステル化剤が、メタノール、エタノール、プロパノール、ブタノール、アミルアルコール、オクタノール、エチレングリコール、ポリエチレングリコール、１，２−プロパンジオール、１，３−プロパンジオール、ブタンジオール、グリセリン、エリトリトール、ペンタエリトリトール、アリルアルコール、３−ブテン−１−オール、３−ヒドロキシ−１−ブテン、３−ブテン−２−オール、メチルビニルカルビノール、２−メチル−２−プロペン−１−オール、メタリルアルコール、２−ブテン−１−オール、クロチルアルコール、１−ペンテン−３−オール、トランス−２−ペンテン−１−オール、シス−２−ペンテン−１−オール、３−ペンテン−２−オール、４−ペンテン−１−オール、４−ペンテン−２−オール、１−ヘキセン−３−オール、シス−２−ヘキセン−１−オール、トランス−２−ヘキセン−１−オール、シス−３−ヘキセン−１−オール、トランス−３−ヘキセン−１−オール、４−ヘキセン−１−オール、５−ヘキセン−１−オール、５−ヘキセン−２−オール、１−ヘプテン−３−オール、１−オクテン−３−オール、トランス−２−オクテン−１−オール、オレイルアルコール、テルペンアルコール、プロパルギルアルコールおよび／または２−ブチン−１，４−ジオールであることを特徴とする、請求項６に記載の方法。
【請求項８】
工程ｂ）に従って得られた、アルキル亜ホスホン酸誘導体（Ｉ）およびジエステル形成性オレフィン（ＩＩ）からなる反応生成物を、触媒Ｃを用いて転化し、その際、前記反応生成物がケン化されて酸が得られ、その際、触媒Ｃは、ブレンステッド酸、ブレンステッド塩基、水、鉱酸、スルホン酸、アルカリ金属の水酸化物、および／またはアルカリ土類金属の水酸化物であることを特徴とする、請求項２〜５のいずれか一つに記載の方法。
【請求項９】
請求項１に記載の、アルキル亜ホスホン酸誘導体（Ｉ）およびジエステル形成性オレフィン（ＩＩ）からなる付加物の、難燃剤としての使用、ポリマー用の反応性および／または非反応性難燃剤としての使用、難燃化されたポリマー成形材料の製造のための使用、難燃化ポリマー成形体の製造のための使用および／または、含浸により、ポリエステル、およびセルロースの単紡および混紡布を耐火性に仕上げるための使用。
【請求項１０】
請求項１に記載の、アルキル亜ホスホン酸誘導体（Ｉ）およびジエステル形成性オレフィン（ＩＩ）からなる付加物の、クリアコートおよび発泡性防炎塗料用の難燃剤、または木材および他のセルロース含有製品用の難燃剤としての使用。
【請求項１１】
請求項１に記載のアルキル亜ホスホン酸誘導体（Ｉ）およびジエステル形成性オレフィン（ＩＩ）からなる付加物を０．５〜４５重量％、熱可塑性もしくは熱硬化性ポリマーまたはそれの混合物を０．５〜９９重量％、添加剤を０〜５５重量％、およびフィラーまたは強化材を０〜５５重量％を含み、その際、成分の合計が１００重量％である、難燃化された熱可塑性または熱硬化性ポリマー成形材料。
【請求項１２】
請求項１に記載のアルキル亜ホスホン酸誘導体（Ｉ）およびジエステル形成性オレフィン（ＩＩ）からなる付加物を０．５〜４５重量％、熱可塑性または熱硬化性ポリマーまたはその混合物を０．５〜９９重量％、添加剤を０〜５５重量％、およびフィラーまたは強化材を０〜５５重量％を含み、その際、成分の合計が１００重量％である、難燃化された熱可塑性または熱硬化性ポリマー成形体、ポリマーフィルム、ポリマー糸、およびポリマー繊維。
【発明の詳細な説明】
【技術分野】
【０００１】
本発明は、アルキル亜ホスホン酸誘導体とジエステル形成性オレフィンとのハロゲン不含付加物、それをハロゲンフリーで製造する方法、およびその使用に関する。
【背景技術】
【０００２】
アルキル亜ホスホン酸誘導体とジエステル形成性オレフィンとの付加物については、これまでは入手するのが全く不可能であったか、入手できたとしても多大な困難を伴っていたことから、一部が知られているに過ぎない。特にこの生成物は、これまではハロゲンフリーで製造することは不可能であった。
【０００３】
オキサ−１０−ホスファフェナントレンとジエステル形成性オレフィンとの付加物は公知であり、その製造方法もまた公知である。この付加物の技術的欠点は、そのリン含有率が僅かである点にあるが、リン含有率は、例えば防炎のために非常に重要である。このことにより、付加物のより高濃度の使用が不可避であり、そして火炎の作用から防護すべき対象、特にポリマーの主要な特性に負の影響を及ぼすおそれがある。
【０００４】
アクリル酸誘導体にメチル亜ホスホン酸およびそのエステルを付加した付加物は公知である。しかしながら、このアクリル酸誘導体は、ジ（カルボン酸）エステルを生成するものではなく、モノカルボン酸エステルを生成するものである。ジ（カルボン酸）エステルを生成するエステル化剤は、２個のカルボン酸基を介してポリマー鎖に組み入れることができるが、モノカルボン酸エステルを生成するエステル化剤は、ホスフィン酸基と１個のカルボン酸基だけを介してポリマー鎖に組み入れられることになる。ジカルボン酸が結合された生成物は、ポリマー内で、１個のカルボン酸だけしか結合されなかった生成物と比べて、耐加水分解性に一段と優れた結合特性を示す。
【０００５】
上述のメチル亜ホスホン酸を製造するために、ハロゲン処理法の一つでは、黄リンとハロゲンアルカンとの化学反応により、アルキル残基がリン原子に結合される。そのようなハロゲン処理法は、特に火災時にハロゲン化合物が有毒な腐食性ガスを放出することから、深刻な欠点を有している。原則としてハロゲン不純物は、生成物の使用時に、特に生成物を防炎用途における合成成分（Ｓｙｎｔｈｅｓｅｂａｕｓｔｅｉｎｅ）として使用される場合は、不利である。
【０００６】
合成成分として使用する場合、ハロゲン化物イオン（特に塩化物イオン）の腐食作用のために、安全性を保証するためにも技術的に非常に複雑で高価な原材料を使用しなければならない。
【０００７】
ハロゲン化物の不純物により、防炎用途においては、さまざまな欠点がもたらされる：
難燃化されたポリマー成形体、ポリマーフィルム、ポリマー糸、およびポリマー繊維への加工（難燃化された熱可塑性ポリマー成形材料の配合（Ｃｏｍｐｏｕｎｄｉｅｒｕｎｇ）、射出成形）時に、増大した腐食によって製造装置類が破壊される可能性がある。
腐食のために、エレクトロニクス分野における使用可能性が阻害されるか、または著しく制限される。火災の場合の使用時には、健康や環境を損なう水素化ハロゲンを含有した燃焼ガスが発生する可能性がある。
【０００８】
したがって、アルキル亜ホスホン酸誘導体とジエステル形成性オレフィンとの付加物は、それをハロゲンフリーで製造することに成功した場合に限って、幅広い用途が見出されている。
【先行技術文献】
【特許文献】
【０００９】
【特許文献１】欧州特許出願公開第１６９３４０３号
【特許文献２】米国特許第３９４１７５２号
【発明の概要】
【発明が解決しようとする課題】
【００１０】
それゆえ、本発明の課題は、アルキル亜ホスホン酸誘導体とジエステル形成性オレフィンのハロゲン不含付加物、および、それを特にハロゲンフリーで製造するための方法であり、その方法により、特に簡単かつ経済的な方法で、ならびに相応の高収量で所望の付加物を提供することに基づくものである。目的生成物は、−従来技術に従って製造できるような生成物とは対照的に−ハロゲン不含である。
【００１１】
特に、アルキル亜ホスホン酸誘導体と、短い側鎖を有するジエステル形成性オレフィンとの付加物を、本発明に従って再現可能にし、そして良好な収量で製造できるようにするものである。
【課題を解決するための手段】
【００１２】
驚くことに、本発明の方法によって、本発明による付加物が容易に達成されることが今や見出されたのである。
【００１３】
例えば、オキサ−１０−ホスファフェナントレンの付加物と比べて、本発明の付加物の技術的利点は、その高いリン含有率にある。本発明のエチル亜ホスホン酸のイタコン酸付加物のリン含有率と、オキサ−１０−ホスファフェナントレンのイタコン酸付加物のリン含有率との比は、１５５対１００である。
【００１４】
本発明の方法は、ハロゲンフリーの製法であるために、生成物にハロゲン含有残基がなおも含有されている場合の上述のさまざまな欠点は、本発明の生成物からは全て排除される。
【００１５】
したがって、本発明は、アルキル亜ホスホン酸誘導体とジエステル形成性オレフィンとの付加物、その酸、エステルおよび塩、またはそれの混合物に関する。
【００１６】
それゆえ、本発明の対象は、
ａ）  次式（Ｉ）で表されるアルキル亜ホスホン酸誘導体、
Ａ−Ｐ（＝Ｏ）（ＯＸ）−Ｈ  （Ｉ）
（式中、
Ａは、場合により置換されている、Ｃ２〜Ｃ１８−アルキル、Ｃ２〜Ｃ１８−アルキレン、Ｃ６〜Ｃ１８−アリールアルキル、Ｃ６〜Ｃ１８−アリールアルキルを意味し、および、
Ｘは、Ｈ、場合により置換されている、Ｃ１〜Ｃ１８−アルキル、Ｃ６〜Ｃ１８−アリール、Ｃ６〜Ｃ１８−アリールアルキル、Ｃ６〜Ｃ１８−アルキルアリール、Ｃ２〜Ｃ１８−アルキレン、Ｍｇ、Ｃａ、Ａｌ、Ｓｂ、Ｓｎ、Ｇｅ、Ｔｉ、Ｆｅ、Ｚｒ、Ｚｎ、Ｃｅ、Ｂｉ、Ｓｒ、Ｍｎ、Ｃｕ、Ｎｉ、Ｌｉ、Ｎａ、Ｋ、Ｈ、および／またはプロトン化された窒素塩基を意味する。）および、
ｂ）  次式（ＩＩ）で表されるジエステル形成性オレフィン、
からの付加物。
【００１７】
【化１】
0005641658.tif 000002
【００１８】
式中、
Ｒ２、Ｒ４は、同一または異なっていて、そしてＣＯ２Ｈ、ＣＯ２Ｒ５、Ｒ６−ＣＯ２Ｈ、Ｒ６−ＣＯ２Ｒ５であり、および
Ｒ１、Ｒ３は、同一または異なっていて、そしてＨ、Ｒ５であり；または、
Ｒ１、Ｒ４は、同一または異なっていて、そしてＣＯ２Ｈ、ＣＯ２Ｒ５、Ｒ６−ＣＯ２Ｈ、Ｒ６−ＣＯ２Ｒ５であり、および、
Ｒ２、Ｒ３は、同一または異なっていて、そしてＨ、Ｒ５であり；または、
Ｒ２、Ｒ４は、同一または異なっていて、そして−ＣＯ−Ｏ−ＣＯ−、−ＣＯ−Ｓ−ＣＯ−、−ＣＯ−ＮＲ１−ＣＯ−、−ＣＯ−ＰＲ１−ＣＯ−であり、および、Ｒ１、Ｒ３は、同一または異なっていて、そしてＨ、Ｒ５であり；または、
Ｒ１、Ｒ２は、同一または異なっていて、そしてＣＯ２Ｈ、ＣＮ、ＣＯ２Ｒ５、Ｒ６−ＣＯ２Ｈ、Ｒ６−ＣＯ２Ｒ５であり、および、
Ｒ３、Ｒ４は、同一または異なっていて、そしてＨ、Ｒ５を意味し；または、
Ｒ１、Ｒ２は、同一または異なっていて、そして−ＣＲ２３−ＣＯ−Ｏ−ＣＯ−、−ＣＲ２３−ＣＯ−ＮＲ１−ＣＯ−、−ＣＲ２３−ＣＯ−Ｏ−ＣＯ−ＣＲ２３、−ＣＲ２３−ＣＯ−ＮＲ１−ＣＯ−ＣＲ２３を意味し、および、Ｒ３、Ｒ４は、同一または異なっていて、そしてＨ、Ｒ５を意味し；または、
Ｒ２、Ｒ４は、それぞれ−ＣＯ−ＣＲ５＝ＣＲ５−ＣＯ−を意味し、および、Ｒ１、Ｒ３は、同一または異なっていて、そしてＨ、Ｒ５を意味し；
Ｒ５＝Ｃ１〜Ｃ１８−アルキル、Ｃ６〜Ｃ１８−アリール、Ｃ６〜Ｃ１８−アリールアルキル、Ｃ６〜Ｃ１８−アルキルアリールを意味し；
Ｒ６＝Ｃ２〜Ｃ１８−アルキレン、Ｃ６〜Ｃ１８−アリーレン、Ｃ６〜Ｃ１８−アルカリーレンおよび／またはＣ６〜Ｃ１８−アラルキレンを意味する。
【００１９】
Ａは、好ましくは、エチル基、ｎ−プロピル基、ｉ−プロピル基、ｎ−ブチル基、ｉ−ブチル基、ｎ−ペンチル基、ｉ−ペンチル基、ｎ−ヘキシル基、ｉ−ヘキシル基、２−フェニルエチル基、１−フェニルエチル基、３−フェニルプロピル基、２−フェニルプロピル基、２−ヒドロキシエチル基、３−ヒドロキシプロピル基、２−カルボキシエチル基、３−カルボキシプロピル基、２−アセテートエチル基、３−アセテートプロピル基、２−酪酸エチル基、３−酪酸プロピル基、２−エチルオキシエチル基、３−エチルオキシプロピル基、２−プロピルオキシエチル基、３−プロピルオキシプロピル基、２−ブチルオキシエチル基、３−ブチルオキシプロピル基、３−カルボキシプロピル基、２−アミノエチル、および／または３−アミノプロピル基である。
【００２０】
Ｘは、好ましくは、水素、メチル基、エチル基、プロピル基、ブチル基、アミル基、オクチル基、エチルヘキシル基、エチレングリコール基、プロピレングリコール基、ブチレングリコール基、ベンジル基、フェニル基、ビニル基、またはアリル基、リチウム、ナトリウム、カリウム、マグネシウム、カルシウム、バリウム、アルミニウム、鉛、チタン、鉄、亜鉛、アンモニウム、アニリニウム、トリメチルアンモニウム、トリエチルアンモニウム、トリプロピルアンモニウム、トリブチルアンモニウム、テトラメチルアンモニウム、テトラエチルアンモニウム、テトラプロピルアンモニウム、テトラブチルアンモニウム、トリメチルシリルアンモニウム、またはＮ−エチルピペリジンである。
【００２１】
ジエステル形成性オレフィンは、好ましくは、マレイン酸、フマル酸、イタコン酸、フェニルメチレンマロン酸、それらのジメチルエステル、ジエチルエステル、ジプロピルエステル、ジイソプロピルエステル、およびジブチルエステル、無水マレイン酸、無水イタコン酸、ベンゾキノン、ナフトキノン、またはアントラキノンである。
【００２２】
本発明は、請求項１〜４のいずれか一つに記載のアルキル亜ホスホン酸誘導体（Ｉ）とジエステル形成性オレフィン（ＩＩ）との付加物をハロゲンフリーで製造する方法にも関し、該方法は、
ａ）  ホスフィン酸源を、ジエステルを形成しないオレフィン（ＩＩＩ）を用いて、触媒Ａの存在下でアルキル亜ホスホン酸誘導体（Ｉ）に転化し、
ｂ）  そのようにして生じたアルキル亜ホスホン酸誘導体（Ｉ）を、ジエステル形成性オレフィン（ＩＩ）を用いて、触媒Ｂの存在下で上記の付加物に転化し、その際、前記アルキル亜ホスホン酸誘導体は、次式（Ｉ）に相当することを特徴とする。
Ａ−Ｐ（＝Ｏ）（ＯＸ）−Ｈ  （Ｉ）
（式中、
Ａは、場合により置換されている、Ｃ２〜Ｃ１８−アルキル、Ｃ２〜Ｃ１８−アルキレン、Ｃ６〜Ｃ１８−アリールアルキル、Ｃ６〜Ｃ１８−アリールアルキルを意味し、
Ｘは、Ｈ、場合により置換されている、Ｃ１〜Ｃ１８−アルキル、Ｃ６〜Ｃ１８−アリール、Ｃ６〜Ｃ１８−アリールアルキル、Ｃ６〜Ｃ１８−アルキルアリール、Ｃ２〜Ｃ１８−アルキレンを意味し、および前記触媒Ａは、遷移金属、遷移金属化合物および／または一つの遷移金属および／または一つの遷移金属化合物、および少なくとも一つの配位子から構成される触媒系であり、および前記触媒Ｂは、過酸化物を形成する化合物、ペルオキソ化合物、アゾ化合物、アルカリ金属、アルカリ土類金属、アルカリ金属の水素化物、アルカリ土類金属の水素化物、および／または、アルカリ金属のアルコキシド、アルカリ土類金属のアルコキシドである。
【００２３】
Ａは、好ましくは、エチル基、ｎ−プロピル基、ｉ−プロピル基、ｎ−ブチル基、ｉ−ブチル基、ｎ−ペンチル基、ｉ−ペンチル基、ｎ−ヘキシル基、ｉ−ヘキシル基、２−フェニルエチル基、１−フェニルエチル基、３−フェニルプロピル基、２−フェニルプロピル基、２−ヒドロキシエチル基、３−ヒドロキシプロピル基、２−カルボキシエチル基、３−カルボキシプロピル基、２−アセテートエチル基、３−アセテートプロピル基、２−酪酸エチル基、３−酪酸プロピル基、２−エチルオキシエチル基、３−エチルオキシプロピル基、２−プロピルオキシエチル基、３−プロピルオキシプロピル基、２−ブチルオキシエチル基、３−ブチルオキシプロピル基、３−カルボキシプロピル基、２−アミノエチル基、および／または３−アミノプロピル基である。
【００２４】
Ｘは、好ましくは、水素、メチル基、エチル基、プロピル基、ブチル基、アミル基、オクチル基、エチルヘキシル基、エチレングリコール基、プロピレングリコール基、ブチレングリコール基、ベンジル基、フェニル基、ビニル基、および／またはアリル基、リチウム、ナトリウム、カリウム、マグネシウム、カルシウム、バリウム、アルミニウム、鉛、チタン、鉄、亜鉛、アンモニウム、アニリニウム、トリメチルアンモニウム、トリエチルアンモニウム、トリプロピルアンモニウム、トリブチルアンモニウム、テトラメチルアンモニウム、テトラエチルアンモニウム、テトラプロピルアンモニウム、テトラブチルアンモニウム、トリメチルシリルアンモニウム、またはＮ−エチルピペリジンである。
【００２５】
ジエステル形成性オレフィンは、好ましくは次式（ＩＩ）に相当する。
【００２６】
【化２】
0005641658.tif 000003
【００２７】
式中、
Ｒ２、Ｒ４は、同一または異なっていて、そしてＣＯ２Ｈ、ＣＯ２Ｒ５、Ｒ６−ＣＯ２Ｈ、Ｒ６−ＣＯ２Ｒ５を意味し、および、
Ｒ１、Ｒ３は、同一または異なっていて、そしてＨ、Ｒ５を意味し；または、
Ｒ１、Ｒ４は、同一または異なっていて、そしてＣＯ２Ｈ、ＣＯ２Ｒ５、Ｒ６−ＣＯ２Ｈ、Ｒ６−ＣＯ２Ｒ５を意味し、および、
Ｒ２、Ｒ３は、同一または異なっていて、Ｈ、Ｒ５を意味し；または、
Ｒ２、Ｒ４は、同一または異なっていて、そして−ＣＯ−Ｏ−ＣＯ−、−ＣＯ−Ｓ−ＣＯ−、−ＣＯ−ＮＲ１−ＣＯ−、−ＣＯ−ＰＲ１−ＣＯ−を意味し、および、Ｒ１、Ｒ３は、同一または異なっていて、そしてＨ、Ｒ５を意味し；または、
Ｒ１、Ｒ２は、同一または異なっていて、ＣＯ２Ｈ、ＣＮ、ＣＯ２Ｒ５、Ｒ６−ＣＯ２Ｈ、Ｒ６−ＣＯ２Ｒ５を意味し、および、
Ｒ３、Ｒ４は、同一または異なっていて、そしてＨ、Ｒ５を意味し；または、
Ｒ１、Ｒ２は、同一または異なっていて、そして−ＣＲ２３−ＣＯ−Ｏ−ＣＯ−、−ＣＲ２３−ＣＯ−ＮＲ１−ＣＯ−、−ＣＲ２３−ＣＯ−Ｏ−ＣＯ−ＣＲ２３、−ＣＲ２３−ＣＯ−ＮＲ１−ＣＯ−ＣＲ２３を意味し、および、Ｒ３、Ｒ４は、同一または異なっていて、そしてＨ、Ｒ５を意味し；または、
Ｒ２、Ｒ４は、それぞれ−ＣＯ−ＣＲ５＝ＣＲ５−ＣＯ−を意味し、および、Ｒ１およびＲ３は、同一または異なっていて、そしてＨ、Ｒ５を意味し；
Ｒ５＝Ｃ１〜Ｃ１８−アルキル、Ｃ６〜Ｃ１８−アリール、Ｃ６〜Ｃ１８−アリールアルキル、Ｃ６〜Ｃ１８−アルキルアリールを意味し；
Ｒ６＝Ｃ２〜Ｃ１８−アルキレン、Ｃ６〜Ｃ１８−アリーレン、Ｃ６〜Ｃ１８−アルカリーレン、および／またはＣ６〜Ｃ１８−アラルキレンを意味する。
【００２８】
ジエステル形成性オレフィンは、好ましくはマレイン酸、フマル酸、イタコン酸、フェニルメチレンマロン酸、それらのジメチルエステル、ジエチルエステル、ジプロピルエステル、ジイソプロピルエステルおよびジブチルエステル、ベンゾキノン、ナフトキノンまたはアントラキノンである。
【００２９】
ホスフィン酸源は、好ましくは、ホスフィン酸、ホスフィン酸の塩、ホスフィン酸のエステル、またはそれの混合物である。
【００３０】
ジエステルを形成しないオレフィンは、次の一般式（ＩＩＩ）に相当する。
【００３１】
【化３】
0005641658.tif 000004
【００３２】
式中、Ｒ７〜Ｒ１０は、同一または異なっていて、Ｃ１〜Ｃ１８−アルキル、Ｃ６〜Ｃ１８−アリールまたはＣ２〜Ｃ１８−アルキレンを示す。
【００３３】
ジエステルを形成しないオレフィン（ＩＩＩ）は、エチレン、１−プロピレン、１−ブテン、１−ペンテン、１−ヘキセン、および／または１，３−ブタジエンであることが好ましい。
【００３４】
遷移金属および／または遷移金属化合物は、第７亜族および第８亜族由来のものであることが好ましい。
【００３５】
遷移金属および／または遷移金属化合物は、好ましくはロジウム、ニッケル、パラジウム、ルテニウム、および／または白金である。
【００３６】
触媒Ｂは、過酸化水素、過酸化ナトリウム、過酸化リチウム、過硫酸カリウム、過硫酸ナトリウム、過硫酸アンモニウム、ペルオキソ二硫酸ナトリウム、ペルオキソホウ酸カリウム、過酢酸、過酸化ベンゾイル、過酸化ジ−ｔ−ブチル、および／またはペルオキソ二硫酸であること、および／または、アゾジイソブチロニトリル、２，２'−アゾビス（２−アミジノプロパン）−ジヒドロクロリドであること、および／または２，２'−アゾビス（Ｎ，Ｎ'−ジメチレンイソブチルアミジン）ジヒドロクロリド、および／または、リチウム、水素化リチウム、水素化アルミニウムリチウム、メチルリチウム、ブチルリチウム、ｔ−ブチルリチウム、リチウムジイソプロピルアミド、ナトリウム、水素化ナトリウム、水素化ホウ素ナトリウム、ナトリウムメトキシド、ナトリウムエトキシド、またはナトリウムブトキシド、カリウムメトキシド、カリウムエトキシド、および／またはカリウムブトキシドであることが好ましい。
【００３７】
工程ｂ）に従って得られた、アルキル亜ホスホン酸誘導体（Ｉ）とジエステル形成性オレフィン（ＩＩ）とからなる反応生成物は、好ましくは工程ｃ）において、エステル化剤と反応される。
【００３８】
エステル化剤は、Ｃ１〜Ｃ２０の飽和および不飽和の、一価、二価、三価、および四価アルコールであることが好ましい。
【００３９】
エステル化剤は、好ましくは、メタノール、エタノール、プロパノール、ブタノール、アミルアルコール、オクタノール、エチレングリコール、ポリエチレングリコール、１，２−プロパンジオール、１，３−プロパンジオール、ブタンジオール、グリセリン、エリトリトール、ペンタエリトリトール、アリルアルコール、３−ブテン−１−オール、３−ヒドロキシ−１−ブテン、３−ブテン−２−オール、メチルビニルカルビノール、２−メチル−２−プロペン−１−オール、メタリルアルコール、２−ブテン−１−オール、クロチルアルコール、１−ペンテン−３−オール、トランス−２−ペンテン−１−オール、シス−２−ペンテン−１−オール、３−ペンテン−２−オール、４−ペンテン−１−オール、４−ペンテン−２−オール、１−ヘキセン−３−オール、シス−２−ヘキセン−１−オール、トランス−２−ヘキセン−１−オール、シス−３−ヘキセン−１−オール、トランス−３−ヘキセン−１−オール、４−ヘキセン−１−オール、５−ヘキセン−１−オール、５−ヘキセン−２−オール、１−ヘプテン−３−オール、１−オクテン−３−オール、トランス−２−オクテン−１−オール、オレイルアルコール、テルペンアルコール、プロパルギルアルコール、および／または２−ブチン−１，４−ジオールである。
【００４０】
工程ｂ）に従って得られた、アルキル亜ホスホン酸誘導体（Ｉ）とジエステル形成性オレフィン（ＩＩ）とからなる反応生成は、好ましくは触媒Ｃを用いて遂行され、その際、その反応生成物はケン化される。
【００４１】
触媒Ｃは、ブレンステッド酸、ブレンステッド塩基、水、鉱酸、スルホン酸、アルカリ金属の水酸化物、および／またはアルカリ土類金属の水酸化物であることが好ましい。
【００４２】
本発明は、請求項１〜４のいずれか一つに記載のアルキル亜ホスホン酸誘導体（Ｉ）とジエステル形成性オレフィン（ＩＩ）とからなる付加物の、さらなる合成のための中間体としての使用、バインダーとしての使用、エポキシ樹脂、ポリウレタンおよび不飽和ポリエステル樹脂の硬化反応時の架橋剤または反応促進剤としての使用、ポリマー安定剤としての使用、植物保護薬剤としての使用、ヒトおよび動物用の治療薬または治療薬添加剤としての使用、金属イオン封鎖剤としての使用、鉱油添加剤としての使用、防食剤としての使用、洗剤およびクリーニング剤用途における使用、ならびにエレクトロニクス用途における使用にも関する。
【００４３】
それに加えて、本発明は、請求項１〜４のいずれか一つに記載のアルキル亜ホスホン酸誘導体（Ｉ）とジエステル形成性オレフィン（ＩＩ）とからなる付加物の、難燃剤、特にクリアコートおよび発泡性防炎塗料用の難燃剤、木材および他のセルロース含有製品用の難燃剤としての使用、ポリマー用の反応性および／または非反応性難燃剤としての使用、難燃化ポリマー成形材料の製造のための使用、難燃化ポリマー成形体の製造のための使用、および／または、含浸により、ポリエステル、およびセルロースの単紡および混紡布を耐火性に仕上げるための使用にも関する。
【００４４】
本発明はまた、請求項１〜４のいずれか一つに記載のアルキル亜ホスホン酸誘導体（Ｉ）とジエステル形成性オレフィン（ＩＩ）とからなる付加物を０．５〜４５重量％、熱可塑性もしくは熱硬化性ポリマーまたはその混合物を０．５〜９９重量％、添加剤を０〜５５重量％、および、フィラーまたは強化材を０〜５５重量％含有する、難燃化された熱可塑性または熱硬化性ポリマー成形材料にも関し、その際、成分の合計は１００重量％である。
【００４５】
最後に本発明は、請求項１〜４のいずれか一つに記載のアルキル亜ホスホン酸誘導体（Ｉ）とジエステル形成性オレフィン（ＩＩ）とからなる付加物を０．５〜４５重量％、熱可塑性もしくは熱硬化性ポリマーまたはその混合物を０．５〜９９重量％、添加剤を０〜５５重量％、および、増量剤または強化材を０〜５５重量％含有する、難燃化された熱可塑性または熱硬化性ポリマー成形体、ポリマーフィルム、ポリマー糸および繊維にも関し、その際、成分の合計は１００重量％である。
【００４６】
本発明の方法に基づいて、
ａ）  ホスフィン酸源を、ジエステルを生成しないオレフィン（ＩＩＩ）を用いて、触媒Ａの存在下で、アルキル亜ホスホン酸誘導体（Ｉ）に転化し、
ｂ）  そのようにして生じたアルキル亜ホスホン酸誘導体（Ｉ）を、ジエステル形成性オレフィン（ＩＩ）と、場合により触媒Ｂの存在下で反応させることができる。
【００４７】
本発明の方法の別の実施形態においては、
ａ）  ホスフィン酸源を、ジエステルを生成しないオレフィン（ＩＩＩ）を用いて、触媒Ａの存在下でアルキル亜ホスホン酸誘導体（Ｉ）に転化し、
ｂ）  そのようにして生じたアルキル亜ホスホン酸誘導体（Ｉ）を、ジエステル形成性オレフィン（ＩＩ）と、場合により触媒Ｂの存在下で反応させ、そして
ｃ）  次いで、エステル化剤でもって反応させることができる。以降、この方法を方法２と称す。
【００４８】
本発明の方法のさらに別の実施形態においては、
ａ）  ホスフィン酸源を、ジエステルを生成しないオレフィン（ＩＩＩ）を用いて、触媒Ａの存在下でアルキル亜ホスホン酸誘導体（Ｉ）に転化し、
ｂ）  そのようにして生じたアルキル亜ホスホン酸誘導体（Ｉ）を、ジエステル形成性オレフィン（ＩＩ）と、場合により触媒Ｂの存在下で反応させ、そして、
ｃ）  次いで、触媒Ｃを用いて反応させることができ、その際には、工程ｂ）からの生成物はケン化される。以降、この方法を方法３と称す。
【００４９】
前述の本発明によるハロゲンフリーの方法の最終工程で、得られたアルキル亜ホスホン酸誘導体（Ｉ）とジエステル形成性オレフィン（ＩＩ）との付加物、その酸、塩またはエステルを、引き続いて金属、Ｍｇ、Ｃａ、Ａｌ、Ｓｂ、Ｓｎ、Ｇｅ、Ｔｉ、Ｆｅ、Ｚｒ、Ｚｎ、Ｃｅ、Ｂｉ、Ｓｒ、Ｍｎ、Ｌｉ、Ｎａ、Ｋ、および／またはプロトン化された窒素塩基でもって、相当する、アルキル亜ホスホン酸誘導体（Ｉ）とジエステル形成性オレフィン（ＩＩ）ジエステル金属および／または窒素化合物との付加物に好ましく転化できる。
【００５０】
アルキル亜ホスホン酸エステルは、好ましくは、アルキルエステル、ヒドロキシアルキルエステル、アルキルアリールエステル、アリールエステルおよび／またはアルケニルエステルである。
【００５１】
このエステルは、特に好ましくは、メチルエステル、エチルエステル、プロピルエステル、ブチルエステル、アミルエステル、オクチルエステル、エチルヘキシルエステル、エチレングリコールエステル、プロピレングリコールエステル、ブチレングリコールエステル、ベンジルエステル、フェニルエステル、ビニルエステル、および／またはアリルエステルである。
【００５２】
使用可能なジエステル形成性オレフィン（ＩＩ）は、次のタイプのものである：
【００５３】
【化４】
0005641658.tif 000005
【００５４】
式中、Ｒ２、Ｒ４は、同一または異なっていて、そしてＣＯ２Ｈ、ＣＯ２Ｒ５、Ｒ６−ＣＯ２Ｈ、Ｒ６−ＣＯ２Ｒ５を意味し；
Ｒ１、Ｒ３は、同一または異なっていて、そしてＨ、Ｒ５を意味し；Ｒ５は、Ｃ１〜Ｃ１８−アルキル、Ｃ６〜Ｃ１８−アリール、Ｃ６〜Ｃ１８−アリールアルキル、Ｃ６〜Ｃ１８−アルキルアリールを意味し；Ｒ６は、Ｃ２〜Ｃ１８−アルキレン、Ｃ６〜Ｃ１８−アリーレン、Ｃ６〜Ｃ１８−アルカリーレンおよび／またはＣ６〜Ｃ１８−アラルキレンを意味する。
【００５５】
好ましくは、Ｒ１、Ｒ４はまた、同一または異なっていて、そしてＣＯ２Ｈ、ＣＯ２Ｒ５、Ｒ６−ＣＯ２Ｈ、Ｒ６−ＣＯ２Ｒ５を意味し；Ｒ２、Ｒ３は、同一または異なっていて、そしてＨ、Ｒ５を意味して；Ｒ５は、Ｃ１〜Ｃ１８−アルキル、Ｃ６〜Ｃ１８−アリール、Ｃ６〜Ｃ１８−アリールアルキル、Ｃ６〜Ｃ１８−アルキルアリールを意味し；Ｒ６は、Ｃ２〜Ｃ１８−アルキレン、Ｃ６〜Ｃ１８−アリーレン、Ｃ６〜Ｃ１８−アルカリーレンおよび／またはＣ６〜Ｃ１８−アラルキレンを意味する。
【００５６】
好ましくは、Ｒ２、Ｒ４はまた、同一または異なっていて、そして−ＣＯ−Ｏ−ＣＯ−、−ＣＯ−Ｓ−ＣＯ−、−ＣＯ−ＮＲ１−ＣＯ−、−ＣＯ−ＰＲ１−ＣＯ−を意味し；Ｒ１、Ｒ３は、同一または異なっていて、そしてＨ、Ｒ５を意味し；Ｒ５は、Ｃ１〜Ｃ１８−アルキル、Ｃ６〜Ｃ１８−アリール、Ｃ６〜Ｃ１８−アリールアルキル、Ｃ６〜Ｃ１８−アルキルアリールを意味する。
【００５７】
好ましくは、Ｒ１、Ｒ２はまた、同一または異なっていて、そしてＣＯ２Ｈ、ＣＮ、ＣＯ２Ｒ５、Ｒ６−ＣＯ２Ｈ、Ｒ６−ＣＯ２Ｒ５を意味し；Ｒ３、Ｒ４は、同一または異なっていて、そしてＨ、Ｒ５を意味し；Ｒ５は、
Ｃ１〜Ｃ１８−アルキル、Ｃ６〜Ｃ１８−アリール、Ｃ６〜Ｃ１８−アリールアルキル、Ｃ６〜Ｃ１８−アルキルアリールを意味し；Ｒ６は、Ｃ２〜Ｃ１８−アルキレン、Ｃ６〜Ｃ１８−アリーレン、Ｃ６〜Ｃ１８−アルカリーレンおよび／またはＣ６〜Ｃ１８−アラルキレンを意味する。
【００５８】
好ましくは、Ｒ１、Ｒ２はまた、同一または異なっていて、そして−ＣＲ２３−ＣＯ−Ｏ−ＣＯ−、−ＣＲ２３−ＣＯ−ＮＲ１−ＣＯ−、−ＣＲ２３−ＣＯ−Ｏ−ＣＯ−ＣＲ２３、−ＣＲ２３−ＣＯ−ＮＲ１−ＣＯ−ＣＲ２３を意味し、Ｒ３、Ｒ４は、同一または異なっていて、そしてＨ、Ｒ５を意味し；Ｒ５は、Ｃ１〜Ｃ１８−アルキル、Ｃ６〜Ｃ１８−アリール、Ｃ６〜Ｃ１８−アリールアルキル、Ｃ６〜Ｃ１８−アルキルアリールを意味する。
【００５９】
好ましくは、Ｒ２は、Ｒ２＝Ｒ４であり、−ＣＯ−ＣＲ５＝ＣＲ５−ＣＯ−に等しく；Ｒ１、Ｒ３は、同一または異なっていて、そしてＨ、Ｒ５を意味し；Ｒ５は、Ｃ１〜Ｃ１８−アルキル、Ｃ６〜Ｃ１８−アリール、Ｃ６〜Ｃ１８−アリールアルキル、Ｃ６〜Ｃ１８−アルキルアリールを意味する。
【００６０】
ジエステル形成性オレフィン（ＩＩ）は、好ましくは、中間で（“その場で”）製造することもでき、そしてその生成の間に、アルキル亜ホスホン酸誘導体と反応させることができる。
【００６１】
本発明によるハロゲンフリーの方法の工程ａ）は、
ａ）  ホスフィン酸源を、エステルを生成しないオレフィン（ＩＩＩ）と触媒Ａもしくは触媒系Ａの存在下で反応させ、
ｂ）  任意に溶媒および／またはオレフィンを分離し、
ｃ）  触媒Ａ、触媒系Ａ、遷移金属および／または遷移金属化合物を分離し、
ｄ）  配位子および／または錯生成剤を分離し、
ｅ）  補助剤および／またはオレフィンを分離する、
ことを特徴とすることができる。
【００６２】
本発明によるハロゲンフリーの方法の工程ａ）は、ホスフィン酸源とオレフィンとを、触媒Ａの存在下で行い、そして不溶性生成物をろ別することを特徴とすることができるものである。
【００６３】
本発明によるハロゲンフリーの方法の工程ａ）は、
ａ）  ホスフィン酸源とエステルを生成しないオレフィン（ＩＩＩ）とを、触媒Ａの存在下で反応させ、
ｂ）  任意に触媒Ａをろ別して、
ｃ）  配位子および／または錯生成剤を分離し、
ｄ）  溶媒を分離し、
ｅ）  場合によっては、分離した触媒または配位子および／または錯生成剤を、少なくとも９０％まで、工程ａ）に戻す
ことも特徴とすることができるものである。
【００６４】
特に好ましくは、オレフィン（ＩＩＩ）のＲ７、Ｒ８Ｒ９、Ｒ１０は、同一または異なっていて、相互に独立して、そしてＨ、メチル、エチル、ｎ−プロピル、イソプロピル、ｎ−ブチル、イソブチル、ｔｅｒｔ．−ブチルおよび／またはフェニルを意味する。
【００６５】
好ましくは、官能化オレフィン、例えば、アリルイソチオシアネート、アリルメタクリレート、２−アリルフェノール、Ｎ−アリルチオ尿素、２−（アリルチオ）−２−チアゾリン、アリルトリメチルシラン、酢酸アリル、アセト酢酸アリル、アリルアルコール、アリルアミン、アリルベンゼン、アリルシアニド、シアン酢酸アリル、アリルアニソール、トランス−２−ペンテナール、シス−２−ペンテンニトリル、１−ペンテン−３−オール、４−ペンテン−１−オール、４−ペンテン−２−オール、トランス−２−ヘキセナール、トランス−２−ヘキセン−１−オール、シス−３−ヘキセン−１−オール、５−ヘキセン−１−オール、スチレン、−メチルスチレン、４−メチルスチレン、酢酸ビニル、９−ビニルアントラセン、２−ビニルピリジン、４−ビニルピリジン、および１−ビニル−２−ピロリドンも使用される。
【００６６】
特に好ましくは、オレフィンは、エチレン、１−プロピレン、１−ブテン、１−ペンテン、１−ヘキセン、および／または１，３−ブタジエンである。
【００６７】
好ましくは、触媒Ａのための遷移金属は、例えば、レニウム、ルテニウム、コバルト、ロジウム、イリジウム、ニッケル、パラジウムおよび白金のような、第７亜族および第８亜族の元素（現在の長周期表の族名では、７族、８族、９族または１０族の金属）である。
【００６８】
好ましくは、これらの金属塩が、遷移金属源および遷移金属化合物源として使用される。適切な塩は、アニオンのフッ化物、塩化物、臭化物、ヨウ化物、フッ素酸塩、塩素酸塩、臭素酸塩、ヨウ素酸塩、亜フッ素酸塩、亜塩素酸塩、亜臭素酸塩、亜ヨウ素酸塩、次亜フッ素酸塩、次亜塩素酸塩、次亜臭素酸塩、次亜ヨウ素酸塩、過フッ素酸塩、過塩素酸塩、過臭素酸塩、過ヨウ素酸塩、シアン化物、シアン酸塩、硝酸塩、窒化物、亜硝酸塩、酸化物、水酸化物、ホウ酸塩、硫酸塩、亜硫酸塩、硫化物、過硫酸塩、チオ硫酸塩、スルファミン酸塩、リン酸塩、亜リン酸塩、次亜リン酸塩、リン化物、炭酸塩およびスルホン酸塩、例えばメタンスルホン酸塩、クロロスルホン酸塩、フルオロスルホン酸塩、トリフルオロメタンスルホン酸塩、ベンゼンスルホン酸塩、ナフチルスルホン酸塩、トルエンスルホン酸塩、ｔ−ブチルスルホン酸塩、２−ヒドロキシプロパンスルホン酸塩、およびスルホン化したイオン交換体樹脂を含む、鉱酸類の塩；および／または、有機塩、例えばアセチルアセトン酸塩、および、例えばトリフルオロ酢酸塩、トリクロロ酢酸塩などの２０個までの炭素原子を有するハロゲン化カルボン酸を含めた、例えばギ酸塩、酢酸塩、プロピオン酸塩、酪酸塩、シュウ酸塩、ステアリン酸塩、およびクエン酸塩などの２０個までの炭素原子を有するカルボン酸の塩である。
【００６９】
遷移金属源および遷移金属化合物のさらに別の源は、テトラフェニルボレートアニオンおよびハロゲン化テトラフェニルボレートアニオンを持つ遷移金属、例えばペルフルオロフェニルボレートである。
【００７０】
適切な塩は、同様に、一つまたは複数の遷移金属イオン、ならびに相互に独立して一つまたは複数のアルカリ金属イオン、アルカリ土類金属イオン、アンモニウムイオン、有機アンモニウムイオン、ホスホニウムイオン、および有機ホスホニウムイオン、ならびに相互に独立して一つまたは複数の上記アニオンからなる、複塩および錯塩も包含される。適切な複塩は、例えば、ヘキサクロロパラジウム酸アンモニウムおよびテトラクロロパラジウム酸アンモニウムである。
【００７１】
好ましくは、遷移金属源の一つは、元素としての遷移金属、および／または、ゼロ価状態の遷移金属化合物である。
【００７２】
好ましくは、遷移金属は、金属として使用されるか、またはさらに別の金属との合金として使用され、その際、ホウ素、ジルコニウム、タンタル、タングステン、レニウム、コバルト、イリジウム、ニッケル、パラジウム、白金および／または金が好ましい。その際に、使用される合金中の遷移金属含有率は、好ましくは４５〜９９．９５重量％である。
【００７３】
好ましくは、遷移金属は、ミクロ分散物状（粒径０．１ｍｍ〜１００μｍ）で使用される。
【００７４】
好ましくは、遷移金属は、例えば酸化アルミニウム、二酸化ケイ素、二酸化チタン、二酸化ジルコニウム、酸化亜鉛、酸化ニッケル、酸化バナジウム、酸化クロム、酸化マグネシウム、Ｃｅｌｉｔｅ（登録商標）、珪藻土などの金属酸化物上に、例えば炭酸バリウム、炭酸カルシウム、炭酸ストロンチウムなどの金属炭酸塩上に、例えば硫酸バリウム、硫酸カルシウム、硫酸ストロンチウムなどの金属硫酸塩上に、例えばリン酸アルミニウム、リン酸バナジウムなどの金属リン酸塩上に、例えば炭化ケイ素などの金属炭化物上に、例えばアルミン酸カルシウムなどの金属アルミン酸塩上に、例えばケイ酸アルミニウム、チョーク、ゼオライト、ベントナイト、モンモリロナイト、ヘクトライトなどの金属ケイ酸塩上に、例えばＳｉｌｉａＢｏｎｄ（登録商標）、ＱｕａｄｒａＳｉｌ（商標）などの、機能性シリケート、機能性シリカゲル上に、例えばＤｅｌｏｘａｎ（登録商標）などの機能性ポリシロキサン上に、金属窒化物上に、石炭、活性炭、ムライト、ボーキサイト、アンチモナイト、シェーライト、ペロブスカイト、ハイドロタルサイト、ヘテロポリアニオン上に、機能性および非機能性セルロース、キトサン、ケラチン、ヘテロポリアニオン上に、例えばＡｍｂｅｒｌｉｔｅ（商標）、Ａｍｂｅｒｊｅｔ（商標）、Ａｍｂｅｒｓｅｐ（商標）、Ｄｏｗｅｘ（登録商標）、Ｌｅｗａｔｉｔ（登録商標）、ＳｃａｖＮｅｔ（登録商標）などのイオン交換体の表面、例えばＣｈｅｌｅｘ（登録商標）、ＱｕａｄｒａＰｕｒｅ（商標）、Ｓｍｏｐｅｘ（登録商標）、ＰｏｌｙＯｒｇｓ（登録商標）などの機能性ポリマー上、ポリマー固定化ホスファン、酸化ホスファン、ホスフィン酸塩、ホスホン酸塩、リン酸塩、アミン、アンモニウム塩、アミド、チオアミド、尿素、チオ尿素、トリアジン、イミダゾール、ピラゾール、ピリジン、ピリミジン、ピラジン、チオール、チオールエーテル、チオールエステル、アルコール、アルコキシド、エーテル、エステル、カルボン酸、アセテート、アセタール、ペプチド、ヘタレン、ポリエチレンイミン／二酸化ケイ素、および／またはデンドリマー上に担持した状態で使用される。
【００７５】
好ましくは、適当な金属塩および／または遷移金属の源も同様に、これらの錯化合物をもたらす。金属塩および／または遷移金属の錯化合物は、複数の金属塩もしくは遷移金属と、一つまたは複数の錯生成剤とからなる。適切な錯生成剤は、例えば、オレフィン、ジオレフィン、ニトリル、ジニトリル、一酸化炭素、ホスフィン、ジホスフィン、亜リン酸塩、ジ亜リン酸塩、ジベンジリデンアセトン、シクロペンタジエニル、インデニル、またはスチレンである。金属塩および／または遷移金属の適切な錯化合物は、好ましくは、上記担体物質上に担持させたものである。
【００７６】
好ましくは、上述の担持された遷移金属の含有率は、担体材料の全質量に対して０．０１〜２０重量％、好ましくは０．１〜１０重量％、特に０．２〜５重量％である。
【００７７】
遷移金属および遷移金属化合物の適切な源は、例えば、
パラジウム、白金、ニッケル、ロジウム；アルミナ上、シリカ上、炭酸バリウム上、硫酸バリウム上、炭酸カルシウム上、炭酸ストロンチウム上、石炭上、活性炭上の、パラジウム、白金、ニッケル、またはロジウム；白金−パラジウム−金合金、アルミニウム−ニッケル合金、鉄−ニッケル合金、ランタノイド−ニッケル合金、ジルコニウム−ニッケル合金、白金−イリジウム合金、白金−ロジウム合金；Ｒａｎｅｙ（登録商標）−ニッケル、ニッケル−亜鉛−鉄−酸化物；塩化パラジウム（ＩＩ）、臭化パラジウム（ＩＩ）、ヨウ化パラジウム（ＩＩ）、フッ化パラジウム（ＩＩ）、水素化パラジウム（ＩＩ）、酸化パラジウム（ＩＩ）、過酸化パラジウム（ＩＩ）、シアン化パラジウム（ＩＩ）、硫酸パラジウム（ＩＩ）、硝酸パラジウム（ＩＩ）、リン化パラジウム（ＩＩ）、ホウ化パラジウム（ＩＩ）、パラジウム（ＩＩ）クロム酸化物、パラジウム（ＩＩ）コバルト酸化物、パラジウム（ＩＩ）炭酸水酸化物、シクロヘキサン酪酸パラジウム（ＩＩ）、パラジウム（ＩＩ）水酸化物、モリブデン酸パラジウム（ＩＩ）、オクタン酸パラジウム（ＩＩ）、シュウ酸パラジウム（ＩＩ）、過塩素酸パラジウム（ＩＩ）、パラジウム（ＩＩ）フタロシアニン、パラジウム（ＩＩ）５，９，１４，１８，２３，２７，３２，３６−オクタブトキシ−２，３−ナフタロシアニン、スルファミン酸パラジウム（ＩＩ）、過塩素酸パラジウム（ＩＩ）、チオシアン酸パラジウム（ＩＩ）、パラジウム（ＩＩ）ビス（２，２，６，６−テトラメチル−３，５−ヘプタンジオネート）、プロピオン酸パラジウム（ＩＩ）、酢酸パラジウム（ＩＩ）、ステアリン酸パラジウム（ＩＩ）、２−エチルヘキサン酸パラジウム（ＩＩ）、アセチルアセトン酸パラジウム（ＩＩ）、ヘキサフルオロアセチルアセトン酸パラジウム（ＩＩ）、テトラフルオロホウ酸パラジウム（ＩＩ）、チオ硫酸パラジウム（ＩＩ）、トリフルオロ酢酸パラジウム（ＩＩ）、フタロシアニンテトラスルホン酸パラジウム（ＩＩ）テトラナトリウム塩、メチルパラジウム（ＩＩ）、シクロペンタジエニルパラジウム（ＩＩ）、メチルシクロペンタジエニルパラジウム（ＩＩ）、エチルシクロペンタジエニルパラジウム（ＩＩ）、ペンタメチルシクロペンタジエニルパラジウム（ＩＩ）、パラジウム（ＩＩ）２，３，７，８，１２，１３，１７，１８−オクタエチル−２１Ｈ，２３Ｈ−ポルフィン、パラジウム（ＩＩ）５，１０，１５，２０−テトラフェニル−２１Ｈ，２３Ｈ−ポルフィン、パラジウム（ＩＩ）ビス（５−［［４−（ジメチルアミノ）フェニル］イミノ］−８（５Ｈ）−キノリノン）、パラジウム（ＩＩ）２，１１，２０，２９−テトラ−ｔｅｒｔ−ブチル−２，３−ナフタロシアニン、パラジウム（ＩＩ）２，９，１６，２３−テトラフェノキシ−２９Ｈ，３１Ｈ−フタロシアニン、パラジウム（ＩＩ）５，１０，１５，２０−テトラキス（ペンタフルオロフェニル）−２１Ｈ，２３Ｈ−ポルフィン、およびそれらの１，４−ビス（ジフェニルホスフィン）ブタン錯体、１，３−ビス（ジフェニルホスフィノ）プロパン錯体、２−（２'−ジ−ｔｅｒｔ−ブチルホスフィン）ビフェニル錯体、アセトニトリル錯体、ベンゾニトリル錯体、エチレンジアミン錯��、クロロホルム錯体、１，２−ビス（フェニルスルフィニル）エタン錯体、１，３−ビス（２，６−ジイソプロピルフェニル）イミダゾリデン）（３−クロロピリジル）錯体、２'−（ジメチルアミノ）−２−ビフェニリル錯体、ジノルボルニルホスフィン錯体、２−（ジメチルアミノメチル）フェロセン錯体、アリル錯体、ビス（ジフェニルホスフィノ）ブタン錯体、（Ｎ−スクシンイミジル）ビス（トリフェニルホスフィン）錯体、ジメチルフェニルホスフィン錯体、メチルジフェニルホスフィン錯体、１，１０−フェナントロリン錯体、１，５−シクロオクタジエン錯体、Ｎ，Ｎ，Ｎ'，Ｎ'−テトラメチルエチレンジアミン錯体、トリフェニルホスフィン錯体、トリ−ｏ−トリルホスフィン錯体、トリシクロヘキシルホスフィン錯体、トリブチルホスフィン錯体、トリエチルホスフィン錯体、２，２'−ビス（ジフェニルホスフィノ）−１，１'−ビナフチル錯体、１，３−ビス（２，６−ジイソプロピルフェニル）イミダゾール−２−イリデン錯体、１，３−ビス（メシチル）イミダゾール−２−イリデン錯体、１，１'−ビス（ジフェニル−ホスフィノ）フェロセン錯体、１，２−ビス（ジフェニルホスフィノ）エタン錯体、Ｎ−メチルイミダゾール錯体、２，２'−ビピリジン錯体、（ビシクロ［２．２．１］−ヘプタ−２，５−ジエン）錯体、ビス（ジ−ｔｅｒｔ−ブチル（４−ジメチル−アミノフェニル）ホスフィン）錯体、ビス（ｔｅｒｔ．−ブチルイソシアニド）、２−メトキシエチルエーテル錯体、エチレングリコールジメチルエーテル錯体、１，２−ジメトキシエタン錯体、ビス（１，３−ジアミノ−２−プロパノール）錯体、ビス（Ｎ，Ｎ−ジエチルエチレンジアミン）錯体、１，２−ジアミノシクロヘキサン錯体、ピリジン錯体、２，２'：６'，２''−テルピリジン錯体、ジエチルスルフィド錯体、エチレン錯体、アミン錯体、塩化ニッケル（ＩＩ）、臭化ニッケル（ＩＩ）、ヨウ化ニッケル（ＩＩ）、フッ化ニッケル（ＩＩ）、水素化ニッケル（ＩＩ）、酸化ニッケル（ＩＩ）、過酸化ニッケル（ＩＩ）、シアン化ニッケル（ＩＩ）、硫酸ニッケル（ＩＩ）、硝酸ニッケル（ＩＩ）、リン化ニッケル（ＩＩ）、ホウ化ニッケル（ＩＩ）、ニッケル（ＩＩ）クロム酸化物、ニッケル（ＩＩ）コバルト酸化物、ニッケル（ＩＩ）炭酸水酸化物、シクロヘキサン酪酸ニッケル（ＩＩ）、水酸化ニッケル（ＩＩ）、モリブデン酸ニッケル（ＩＩ）、オクタン酸ニッケル（ＩＩ）、シュウ酸ニッケル（ＩＩ）、過塩素酸ニッケル（ＩＩ）、ニッケル（ＩＩ）フタロシアニン、ニッケル（ＩＩ）５，９，１４，１８，２３，２７，３２，３６−オクタブトキシ−２，３−ナフタロシアニン、スルファミン酸ニッケル（ＩＩ）、過塩素酸ニッケル（ＩＩ）、チオシアン酸ニッケル（ＩＩ）、ニッケル（ＩＩ）ビス（２，２，６，６−テトラメチル−３，５−ヘプタンジオネート）、プロピオン酸ニッケル（ＩＩ）、酢酸ニッケル（ＩＩ）、ステアリン酸ニッケル（ＩＩ）、２−エチルヘキサン酸ニッケル（ＩＩ）、アセチルアセトン酸ニッケル（ＩＩ）、ヘキサフルオロアセチルアセトン酸ニッケル（ＩＩ）、テトラフルオロホウ酸ニッケル（ＩＩ）、チオ硫酸ニッケル（ＩＩ）、トリフルオロ酢酸ニッケル（ＩＩ）、フタロシアニンテトラスルホン酸ニッケル（ＩＩ）テトラナトリウム塩、メチルニッケル（ＩＩ）、シクロペンタジエニルニッケル（ＩＩ）、メチルシクロペンタジエニルニッケル（ＩＩ）、エチルシクロペンタジエニルニッケル（ＩＩ）、ペンタメチルシクロペンタジエニルニッケル（ＩＩ）、ニッケル（ＩＩ）２，３，７，８，１２，１３，１７，１８−オクタエチル−２１Ｈ，２３Ｈ−ポルフィン、ニッケル（ＩＩ）５，１０，１５，２０−テトラフェニル−２１Ｈ，２３Ｈ−ポルフィン、ニッケル（ＩＩ）ビス（５−［［４−（ジメチルアミノ）フェニル］イミノ］−８（５Ｈ）−キノリノン）、ニッケル（ＩＩ）２，１１，２０，２９−テトラ−ｔｅｒｔ−ブチル−２，３−ナフタロシアニン、ニッケル（ＩＩ）２，９，１６，２３−テトラフェノキシ−２９Ｈ，３１Ｈ−フタロシアニン、ニッケル（ＩＩ）５，１０，１５，２０−テトラキス（ペンタフルオロフェニル）−２１Ｈ，２３Ｈ−ポルフィン、およびそれらの１，４−ビス（ジフェニルホスフィン）ブタン錯体、１，３−ビス（ジフェニルホスフィノ）プロパン錯体、２−（２'−ジ−ｔｅｒｔ−ブチルホスフィン）ビフェニル錯体、アセトニトリル錯体、ベンゾニトリル錯体、エチレンジアミン錯体、クロロホルム錯体、１，２−ビス（フェニルスルフィニル）エタン錯体、１，３−ビス（２，６−ジイソプロピルフェニル）イミダゾリデン）（３−クロロピリジル）錯体、２'−（ジメチルアミノ）−２−ビフェニリル錯体、ジノルボルニルホスフィン錯体、２−（ジメチルアミノメチル）フェロセン錯体、アリル錯体、ビス（ジフェニルホスフィノ）ブタン錯体、（Ｎ−スクシンイミジル）ビス（トリフェニルホスフィン）錯体、ジメチルフェニルホスフィン錯体、メチルジフェニルホスフィン錯体、１，１０−フェナントロリン錯体、１，５−シクロオクタジエン錯体、Ｎ，Ｎ，Ｎ'，Ｎ'−テトラメチルエチレンジアミン錯体、トリフェニルホスフィン錯体、トリ−ｏ−トリルホスフィン錯体、トリシクロヘキシルホスフィン錯体、トリブチルホスフィン錯体、トリエチルホスフィン錯体、２，２'−ビス（ジフェニルホスフィノ）−１，１'−ビナフチル錯体、１，３−ビス（２，６−ジイソプロピルフェニル）イミダゾール−２−イリデン錯体、１，３−ビス（メシチル）イミダゾール−２−イリデン錯体、１，１'−ビス（ジフェニル−ホスフィノ）フェロセン錯体、１，２−ビス（ジフェニルホスフィノ）エタン錯体、Ｎ−メチルイミダゾール錯体、２，２'−ビピリジン錯体、（ビシクロ［２．２．１］−ヘプタ−２，５−ジエン）錯体、ビス（ジ−ｔｅｒｔ−ブチル（４−ジメチル−アミノフェニル）ホスフィン）錯体、ビス（ｔｅｒｔ．−ブチルイソシアニド）、２−メトキシエチルエーテル錯体、エチレングリコールジメチルエーテル錯体、１，２−ジメトキシエタン錯体、ビス（１，３−ジアミノ−２−プロパノール）錯体、ビス（Ｎ，Ｎ−ジエチルエチレンジアミン）錯体、１，２−ジアミノシクロヘキサン錯体、ピリジン錯体、２，２'：６'，２''−テルピリジン錯体、ジエチルスルフィド錯体、エチレン錯体、アミン錯体、塩化白金（ＩＩ）、臭化白金（ＩＩ）、ヨウ化白金（ＩＩ）、フッ化白金（ＩＩ）、水素化白金（ＩＩ）、酸化白金（ＩＩ）、過酸化白金（ＩＩ）、シアン化白金（ＩＩ）、硫酸白金（ＩＩ）、硝酸白金（ＩＩ）、リン化白金（ＩＩ）、ホウ化白金（ＩＩ）、白金（ＩＩ）クロム酸化物、白金（ＩＩ）コバルト酸化物、白金（ＩＩ）炭酸水酸化物、シクロヘキサン酪酸白金（ＩＩ）、水酸化白金（ＩＩ）、モリブデン酸白金（ＩＩ）、オクタン酸白金（ＩＩ）、シュウ酸白金（ＩＩ）、過塩素酸白金（ＩＩ）、白金（ＩＩ）フタロシアニン、５，９，１４，１８，２３，２７，３２，３６−オクタブトキシ−２，３−ナフタロシアニン、スルファミン酸白金（ＩＩ）、過塩素酸白金（ＩＩ）、チオシアン酸白金（ＩＩ）、白金（ＩＩ）ビス（２，２，６，６−テトラメチル−３，５−ヘプタンジオネート）、プロピオン酸白金（ＩＩ）、酢酸白金（ＩＩ）、ステアリン酸白金（ＩＩ）、２−エチルヘキサン酸白金（ＩＩ）、アセチルアセトン酸白金（ＩＩ）、ヘキサフルオロアセチルアセトン酸白金（ＩＩ）、テトラフルオロホウ酸白金（ＩＩ）、チオ硫酸白金（ＩＩ）、トリフルオロ酢酸白金（ＩＩ）、フタロシアニンテトラスルホン酸白金（ＩＩ）テトラナトリウム塩、メチル白金（ＩＩ）、シクロペンタジエニル白金（ＩＩ）、メチルシクロペンタジエニル白金（ＩＩ）、エチルシクロペンタジエニル白金（ＩＩ）、ペンタメチルシクロペンタジエニル白金（ＩＩ）、白金（ＩＩ）２，３，７，８，１２，１３，１７，１８−オクタエチル−２１Ｈ，２３Ｈ−ポルフィン、白金（ＩＩ）５，１０，１５，２０−テトラフェニル−２１Ｈ，２３Ｈ−ポルフィン、白金（ＩＩ）ビス（５−［［４−（ジメチルアミノ）フェニル］イミノ］−８（５Ｈ）−キノリノン）、白金（ＩＩ）２，１１，２０，２９−テトラ−ｔｅｒｔ−ブチル−２，３−ナフタロシアニン、白金（ＩＩ）２，９，１６，２３−テトラフェノキシ−２９Ｈ，３１Ｈ−フタロシアニン、白金（ＩＩ）５，１０，１５，２０−テトラキス（ペンタフルオロフェニル）−２１Ｈ，２３Ｈ−ポルフィン、およびそれらの１，４−ビス（ジフェニルホスフィン）ブタン錯体、１，３−ビス（ジフェニルホスフィノ）プロパン錯体、２−（２'−ジ−ｔｅｒｔ−ブチルホスフィン）ビフェニル錯体、アセトニトリル錯体、ベンゾニトリル錯体、エチレンジアミン錯体、クロロホルム錯体、１，２−ビス（フェニルスルフィニル）エタン錯体、１，３−ビス（２，６−ジイソプロピルフェニル）イミダゾリデン）（３−クロロピリジル
）錯体、２'−（ジメチルアミノ）−２−ビフェニリル錯体、ジノルボルニルホスフィン錯体、２−（ジメチルアミノメチル）フェロセン錯体、アリル錯体、ビス（ジフェニルホスフィノ）ブタン錯体、（Ｎ−スクシンイミジル）ビス（トリフェニルホスフィン）錯体、ジメチルフェニルホスフィン錯体、メチルジフェニルホスフィン錯体、１，１０−フェナントロリン錯体、１，５−シクロオクタジエン錯体、Ｎ，Ｎ，Ｎ'，Ｎ'−テトラメチルエチレンジアミン錯体、トリフェニルホスフィン錯体、トリ−ｏ−トリルホスフィン錯体、トリシクロヘキシルホスフィン錯体、トリブチルホスフィン錯体、トリエチルホスフィン錯体、２，２'−ビス（ジフェニルホスフィノ）−１，１'−ビナフチル錯体、１，３−ビス（２，６−ジイソプロピルフェニル）イミダゾール−２−イリデン錯体、１，３−ビス（メシチル）イミダゾール−２−イリデン錯体、１，１'−ビス（ジフェニル−ホスフィノ）フェロセン錯体、１，２−ビス（ジフェニルホスフィノ）エタン錯体、Ｎ−メチルイミダゾール錯体、２，２'−ビピリジン錯体、（ビシクロ［２．２．１］−ヘプタ−２，５−ジエン）錯体、ビス（ジ−ｔｅｒｔ−ブチル（４−ジメチル−アミノフェニル）ホスフィン）錯体、ビス（ｔｅｒｔ．−ブチルイソシアニド）、２−メトキシエチルエーテル錯体、エチレングリコールジメチルエーテル錯体、１，２−ジメトキシエタン錯体、ビス（１，３−ジアミノ−２−プロパノール）錯体、ビス（Ｎ，Ｎ−ジエチルエチレンジアミン）錯体、１，２−ジアミノシクロヘキサン錯体、ピリジン錯体、２，２'：６'，２''−テルピリジン錯体、ジエチルスルフィド錯体、エチレン錯体、アミン錯体、塩化ロジウム、臭化ロジウム、ヨウ化ロジウム、フッ化ロジウム、水素化ロジウム、酸化ロジウム、過酸化ロジウム、シアン化ロジウム、硫酸ロジウム、硝酸ロジウム、リン化ロジウム、ホウ化ロジウム、ロジウムクロム酸化物、ロジウムコバルト酸化物、ロジウム炭酸水酸化物、シクロヘキサン酪酸ロジウム、水酸化ロジウム、モリブデン酸ロジウム、オクタン酸ロジウム、シュウ酸ロジウム、過塩素酸ロジウム、ロジウムフタロシアニン、ロジウム５，９，１４，１８，２３，２７，３２，３６−オクタブトキシ−２，３−ナフタロシアニン、スルファミン酸ロジウム、過塩素酸ロジウム、チオシアン酸ロジウム、ロジウムビス（２，２，６，６−テトラメチル−３，５−ヘプタンジオネート）、プロピオン酸ロジウム、酢酸ロジウム、ステアリン酸ロジウム、２−エチルヘキサン酸ロジウム、アセチルアセトン酸ロジウム、ヘキサフルオロアセチルアセトン酸ロジウム、テトラフルオロホウ酸ロジウム、チオ硫酸ロジウム、トリフルオロ酢酸ロジウム、フタロシアニンテトラスルホン酸ロジウムテトラナトリウム塩、メチルロジウム、シクロペンタジエニルロジウム、メチルシクロペンタジエニルロジウム、エチルシクロペンタジエニルロジウム、ペンタメチルシクロペンタジエニルロジウム、ロジウム２，３，７，８，１２，１３，１７，１８−オクタエチル−２１Ｈ，２３Ｈ−ポルフィン、ロジウム５，１０，１５，２０−テトラフェニル−２１Ｈ，２３Ｈ−ポルフィン、ロジウムビス（５−［［４−（ジメチルアミノ）フェニル］イミノ］���８（５Ｈ）−キノリノン）、ロジウム２，１１，２０，２９−テトラ−ｔｅｒｔ−ブチル−２，３−ナフタロシアニン、ロジウム２，９，１６，２３−テトラフェノキシ−２９Ｈ，３１Ｈ−フタロシアニン、ロジウム５，１０，１５，２０−テトラキス（ペンタフルオロフェニル）−２１Ｈ，２３Ｈ−ポルフィン、およびそれらの１，４−ビス（ジフェニルホスフィン）ブタン錯体、１，３−ビス（ジフェニルホスフィノ）プロパン錯体、２−（２'−ジ−ｔｅｒｔ−ブチルホスフィン）ビフェニル錯体、アセトニトリル錯体、ベンゾニトリル錯体、エチレンジアミン錯体、クロロホルム錯体、１，２−ビス（フェニルスルフィニル）エタン錯体、１，３−ビス（２，６−ジイソプロピルフェニル）イミダゾリデン）（３−クロロピリジル）錯体、２'−（ジメチルアミノ）−２−ビフェニリル錯体、ジノルボルニルホスフィン錯体、２−（ジメチルアミノメチル）フェロセン錯体、アリル錯体、ビス（ジフェニルホスフィノ）ブタン錯体、（Ｎ−スクシンイミジル）ビス（トリフェニルホスフィン）錯体、ジメチルフェニルホスフィン錯体、メチルジフェニルホスフィン錯体、１，１０−フェナントロリン錯体、１，５−シクロオクタジエン錯体、Ｎ，Ｎ，Ｎ'，Ｎ'−テトラメチルエチレンジアミン錯体、トリフェニルホスフィン錯体、トリ−ｏ−トリルホスフィン錯体、トリシクロヘキシルホスフィン錯体、トリブチルホスフィン錯体、トリエチルホスフィン錯体、２，２'−ビス（ジフェニルホスフィノ）−１，１'−ビナフチル錯体、１，３−ビス（２，６−ジイソプロピルフェニル）イミダゾール−２−イリデン錯体、１，３−ビス（メシチル）イミダゾール−２−イリデン錯体、１，１'−ビス（ジフェニル−ホスフィノ）フェロセン錯体、１，２−ビス（ジフェニルホスフィノ）エタン錯体、Ｎ−メチルイミダゾール錯体、２，２'−ビピリジン錯体、（ビシクロ［２．２．１］−ヘプタ−２，５−ジエン）錯体、ビス（ジ−ｔｅｒｔ−ブチル（４−ジメチル−アミノフェニル）ホスフィン）錯体、ビス（ｔｅｒｔ．−ブチルイソシアニド）、２−メトキシエチルエーテル錯体、エチレングリコールジメチルエーテル錯体、１，２−ジメトキシエタン錯体、ビス（１，３−ジアミノ−２−プロパノール）錯体、ビス（Ｎ，Ｎ−ジエチルエチレンジアミン）錯体、１，２−ジアミノシクロヘキサン錯体、ピリジン錯体、２，２'：６'，２''−テルピリジン錯体、ジエチルスルフィド錯体、エチレン錯体、アミン錯体；ヘキサクロロパラジウム酸（ＩＶ）カリウム、ヘキサクロロパラジウム酸（ＩＶ）ナトリウム、ヘキサクロロパラジウム酸（ＩＶ）アンモニウム、テトラクロロパラジウム酸（ＩＩ）カリウム、テトラクロロパラジウム酸（ＩＩ）ナトリウム、テトラクロロパラジウム酸（ＩＩ）アンモニウム、ブロモ（トリ−ｔｅｒｔ−ブチルホスフィン）パラジウム（Ｉ）ダイマー、（２−メチルアリル）パラジウム（ＩＩ）クロリドダイマー、ビス（ジベンジリデンアセトン）パラジウム（０）、トリス（ジベンジリデンアセトン）ジパラジウム（０）、テトラキス（トリフェニルホスフィン）パラジウム（０）、テトラキス（トリシクロヘキシルホスフィン）パラジウム（０）、ビス［１，２−ビス（ジフェニルホスフィン���エタン］パラジウム（０）、ビス（３，５，３'，５'−ジメトキシジベンジリデンアセトン）パラジウム（０）、ビス（トリ−ｔｅｒｔ−ブチルホスフィン）パラジウム（０）、メソ−テトラフェニルテトラベンゾポルフィンパラジウム、テトラキス（メチルジフェニルホスフィン）パラジウム（０）、トリス（３，３'，３”−ホスフィニジン−トリス（ベンゼンスルホナト）パラジウム（０）ノナナトリウム塩、１，３−ビス（２，４，６−トリメチルフェニル）イミダゾール−２−イリデン（１，４−ナフトキノン）パラジウム（０）、１，３−ビス（２，６−ジイソプロピルフェニル）イミダゾール−２−イリデン（１，４−ナフトキノン）パラジウム（０）、およびそれらのクロロホルム錯体；アリルニッケル（ＩＩ）クロリドダイマー、硫酸ニッケル（ＩＩ）アンモニウム、ビス（１，５−シクロオクタジエン）ニッケル（０）、ビス（トリフェニルホスフィン）ジカルボニルニッケル（０）、テトラキス（トリフェニルホスフィン）ニッケル（０）、テトラキス（亜リン酸トリフェニル）ニッケル（０）、ヘキサフルオロニッケル（ＩＶ）酸カリウム、テトラシアノニッケル（ＩＩ）酸カリウム、パラ過ヨウ素酸ニッケル（ＩＶ）カリウム、テトラブロモニッケル（ＩＩ）酸ジリチウム、テトラシアノニッケル（ＩＩ）酸カリウム；塩化白金（ＩＶ）、酸化白金（ＩＶ）、硫化白金（ＩＶ）、ヘキサクロロ白金（ＩＶ）酸カリウム、ヘキサクロロ白金（ＩＶ）酸ナトリウム、ヘキサクロロ白金（ＩＶ）酸アンモニウム、テトラクロロ白金（ＩＩ）酸カリウム、テトラクロロ白金（ＩＩ）酸アンモニウム、テトラシアノ白金（ＩＩ）酸カリウム、トリメチル（メチルシクロペンタジエニル）白金（ＩＶ）、シス−ジアミンテトラクロロ白金（ＩＶ）、トリクロロ（エチレン）白金（ＩＩ）酸カリウム、ヘキサヒドロキシ白金（ＩＶ）酸ナトリウム、テトラクロロ白金（ＩＩ）酸テトラアミン白金（ＩＩ）、ヘキサクロロ白金（ＩＶ）酸テトラブチルアンモニウム、エチレンビス（トリフェニルホスフィン）白金（０）、白金（０）−１，３−ジビニル−１，１，３，３−テトラメチルジシロキサン、白金（０）−２，４，６，８−テトラメチル−２，４，６，８−テトラビニルシクロテトラシロキサン、テトラキス（トリフェニルホスフィン）白金（０）、白金オクタエチルポルフィリン、クロロ白金酸、カルボプラチン；クロロビス（エチレン）ロジウムダイマー、ヘキサロジウムヘキサデカカルボニル、クロロ（１，５−シクロオクタジエン）ロジウムダイマー、クロロ（ノルボルナジエン）ロジウムダイマー、クロロ（１，５−ヘキサジエン）ロジウムダイマーである。
【００７８】
配位子は、好ましくは、次式（ＩＶ）で表されるホスフィンである。
ＰＲ１１３  （ＩＶ）
【００７９】
式中、残基Ｒ１１は、相互に独立して、水素、直鎖状、分岐状、または環式の、Ｃ１〜Ｃ２０−アルキル、Ｃ６〜Ｃ２０−アルキルアリール、Ｃ２〜Ｃ２０−アルケニル、Ｃ２〜Ｃ２０−アルキニル、Ｃ１〜Ｃ２０−カルボキシレート、Ｃ１〜Ｃ２０−アルコキシ、Ｃ２〜Ｃ２０−アルケニルオキシ、Ｃ２〜Ｃ２０−アルキニルオキシ、Ｃ２〜Ｃ２０−アルコキシカルボニル、Ｃ１〜Ｃ２０−アルキルチオ、Ｃ１〜Ｃ２０−アルキルスルホニル、Ｃ１〜Ｃ２０−アルキルスルフィニル、シリル、および／またはこれらの誘導体、および／または、少なくとも一つのＲ１２により置換されているフェニル、または少なくとも１個のＲ１２により置換されているナフチルを示す。Ｒ１２は、相互に独立して、水素、フッ素、塩素、臭素、ヨウ素、ＮＨ２、ニトロ、ヒドロキシ、シアノ、ホルミル、直鎖状、分岐状、または環式の、Ｃ１〜Ｃ２０−アルキル、Ｃ１〜Ｃ２０−アルコキシ、ＨＮ（Ｃ１〜Ｃ２０−アルキル）、Ｎ（Ｃ１〜Ｃ２０−アルキル）２、−ＣＯ２−（Ｃ１〜Ｃ２０−アルキル）、−ＣＯＮ（Ｃ１〜Ｃ２０−アルキル）２、−ＯＣＯ（Ｃ１〜Ｃ２０−アルキル）、ＮＨＣＯ（Ｃ１〜Ｃ２０−アルキル）、Ｃ１〜Ｃ２０−アシル、−ＳＯ３Ｍ、−ＳＯ２Ｎ（Ｒ１３）Ｍ、−ＣＯ２Ｍ、−ＰＯ３Ｍ２、−ＡｓＯ３Ｍ２、−ＳｉＯ２Ｍ、−Ｃ（ＣＦ３）２ＯＭ（Ｍ＝Ｈ、Ｌｉ、ＮａもしくはＫ）を示し、式中Ｒ１３は、水素、フッ素、塩素、臭素、ヨウ素、直鎖状、分岐状、または環式の、Ｃ１〜Ｃ２０−アルキル、Ｃ２〜Ｃ２０−アルケニル、Ｃ２〜Ｃ２０−アルキニル、Ｃ１〜Ｃ２０−カルボキシレート、Ｃ１〜Ｃ２０−アルコキシ、Ｃ２〜Ｃ２０−アルケニルオキシ、Ｃ２〜Ｃ２０−アルキニルオキシ、Ｃ２〜Ｃ２０−アルコキシカルボニル、Ｃ１〜Ｃ２０−アルキルチオ、Ｃ１〜Ｃ２０−アルキルスルホニル、Ｃ１〜Ｃ２０−アルキルスルフィニル、シリル、および／またはそれらの誘導体、アリール、Ｃ６〜Ｃ２０−アリールアルキル、Ｃ６〜Ｃ２０−アルキルアリール、フェニル、および／またはビフェニルを示す。好ましくは、全ての残基Ｒ１１は同一である。
【００８０】
適切なホスフィン（ＩＶ）は、例えば、トリメチルホスフィン、トリエチルホスフィン、トリプロピルホスフィン、トリイソプロピルホスフィン、トリブチルホスフィン、トリイソブチルホスフィン、トリイソペンチルホスフィン、トリヘキシルホスフィン、トリシクロヘキシルホスフィン、トリオクチルホスフィン、トリデシルホスフィン、トリフェニルホスフィン、ジフェニルメチルホスフィン、フェニルジメチルホスフィン、トリ（ｏ−トリル）ホスフィン、トリ（ｐ−トリル）ホスフィン、エチルジフェニルホスフィン、ジシクロヘキシルフェニルホスフィン、２−ピリジルジフェニルホスフィン、ビス（６−メチル−２ピリジル）フェニルホスフィン、トリ（ｐ−クロロフェニル）ホスフィン、トリ（ｐ−メトキシフェニル）ホスフィン、ジフェニル（２−スルホナトフェニル）ホスフィン；ジフェニル（３−スルホナトフェニル）ホスフィンのカリウム塩、ナトリウム塩およびアンモニウム塩、ビス（４，６−ジメチル−３−スルホナトフェニル）（２，４−ジメチルフェニル）ホスフィンのカリウム塩、ナトリウム塩およびアンモニウム塩、ビス（３−スルホナトフェニル）フェニルホスフィンのカリウム塩、ナトリウム塩およびアンモニウム塩、トリス（４，６−ジメチル−３−スルホナトフェニル）ホスフィンのカリウム塩、ナトリウム塩およびアンモニウム塩、トリス（２−スルホナトフェニル）ホスフィンのカリウム塩、ナトリウム塩およびアンモニウム塩、トリス（３−スルホナトフェニル）ホスフィンのカリウム塩、ナトリウム塩およびアンモニウム塩；２−ビス（ジフェニルホスフィノエチル）トリメチルアンモニウムヨージド、２'−ジシクロヘキシルホスフィノ−２，６−ジメトキシ−３−スルホナト−１，１'−ビフェニルナトリウム塩、亜リン酸トリメチル、および／または亜リン酸トリフェニルである。
【００８１】
特に好ましくは、配位子は、下記の一般式の二座の配位子である。
Ｒ１１Ｍ”−Ｚ−Ｍ”Ｒ１１            （Ｖ）
【００８２】
式中、Ｍ”は、相互に独立してＮ、Ｐ、ＡｓまたはＳｂを示す。好ましくは、二つのＭ”は同一であり、そして特に好ましくは、Ｍ”は、一つのリン原子である。
【００８３】
いずれの基Ｒ１１も、それぞれ相互に独立して、上記の式（ＶＩ）で説明記述される残基を示す。好ましくは、全ての基Ｒ１１は同一である。
【００８４】
Ｚは、少なくとも１個の架橋原子を含有する、好ましくは２〜６個の架橋原子を含有する、二価架橋基であることが好ましい。
【００８５】
架橋原子は、Ｃ、Ｎ、Ｏ、ＳｉおよびＳ原子の中から選択できる。Ｚは、好ましくは少なくとも１個の炭素原子を含有する有機架橋基である。Ｚは、好ましくは、１〜６個の架橋原子を含有し、そのうちの少なくとも２個が置換されていないか、または置換されることができる炭素原子である有機架橋基である。
【００８６】
好ましい基Ｚは、−ＣＨ２ラジカル、−ＣＨ２−ＣＨ２ラジカル、−ＣＨ２−ＣＨ２−ＣＨ２ラジカル、−ＣＨ２−ＣＨ（ＣＨ３）−ＣＨ２ラジカル、−ＣＨ２−Ｃ（ＣＨ３）２−ＣＨ２ラジカル、−ＣＨ２−Ｃ（Ｃ２Ｈ５）−ＣＨ２ラジカル、−ＣＨ２−Ｓｉ（ＣＨ３）２−ＣＨ２ラジカル、−ＣＨ２−Ｏ−ＣＨ２ラジカル、−ＣＨ２−ＣＨ２−ＣＨ２−ＣＨ２ラジカル、−ＣＨ２−ＣＨ（Ｃ２Ｈ５）−ＣＨ２ラジカル、−ＣＨ２−ＣＨ（ｎ−Ｐｒ）−ＣＨ、および−ＣＨ２−ＣＨ（ｎ−Ｂｕ）−ＣＨ２ラジカル、置換されていないか、または置換された１，２−フェニルラジカル、１，２−シクロヘキシルラジカル、１，１'−または１，２−フェロセニルラジカル、２，２'−（１，１'−ビフェニル）ラジカル、４，５−キサンテン−ラジカル、および／またはオキシジ−２，１−フェニレンラジカルである。
【００８７】
適切な二座ホスフィン配位子（Ｖ）は、例えば１，２−ビス（ジメチルホスフィノ）エタン、１，２−ビス（ジエチルホスフィノ）エタン、１，２−ビス（ジプロピルホスフィノ）エタン、１，２−ビス（ジイソプロピルホスフィノ）エタン、１，２−ビス（ジブチルホスフィノ）エタン、１，２−ビス（ジ−ｔｅｒｔ．−ブチルホスフィノ）エタン、１，２−ビス（ジシクロヘキシルホスフィノ）エタン、および１，２−ビス（ジフェニルホスフィノ）エタン；１，３−ビス（ジシクロヘキシルホスフィノ）プロパン、１，３−ビス（ジイソプロピルホスフィノ）プロパン、１，３−ビス（ジ−ｔｅｒｔ．−ブチルホスフィノ）プロパン、および１，３−ビス（ジフェニルホスフィノ）プロパン；１，４−ビス（ジイソプロピルホスフィノ）ブタン、および１，４−ビス（ジフェニルホスフィノ）ブタン；１，５−ビス（ジシクロヘキシルホスフィノ）ペンタン；１，２−ビス（ジ−ｔｅｒｔ．−ブチルホスフィノ）ベンゼン、１，２−ビス（ジフェニルホスフィノ）ベンゼン、１，２−ビス（ジシクロヘキシルホスフィノ）ベンゼン、１，２−ビス（ジシクロ−ペンチルホスフィノ）ベンゼン、１，３−ビス（ジ−ｔｅｒｔ．−ブチルホスフィノ）ベンゼン、１，３−ビス（ジフェニルホスフィノ）ベンゼン、１，３−ビス（ジシクロヘキシルホスフィノ）ベンゼン、および１，３−ビス（ジシクロペンチルホスフィノ）ベンゼン；９，９−ジメチル−４，５−ビス（ジフェニルホスフィノ）キサンテン、９，９−ジメチル−４，５−ビス（ジフェニルホスフィノ）−２，７−ジ−ｔｅｒｔ．−ブチルキサンテン、９，９−ジメチル−４，５−ビス（ジ−ｔｅｒｔ．−ブチルホスフィノ）キサンテン、１，１'−ビス（ジフェニルホスフィノ）−フェロセン、２，２'−ビス（ジフェニルホスフィノ）−１，１'−ビナフチル、２，２'−ビス（ジ−ｐ−トリルホスフィノ）−１，１'−ビナフチル、（オキシジ−２，１−フェニレン）ビス（ジフェニルホスフィン）、２，５−（ジイソプロピルホスホラノ）ベンゼン、２，３−Ｏ−イソプロプロピリデン（Ｉｓｏｐｒｏｐｒｏｐｙｌｉｄｅｎ）−２，３−ジヒドロキシ−１，４−ビス（ジフェニルホスフィノ）ブタン、２，２'−ビス（ジ−ｔｅｒｔ．−ブチルホスフィノ）−１，１'−ビフェニル、２，２'−ビス（ジシクロヘキシルホスフィノ）−１，１'−ビフェニル、２，２'−ビス（ジフェニルホスフィノ）−１，１'−ビフェニル、２−（ジ−ｔｅｒｔ．−ブチルホスフィノ）−２'−（Ｎ，Ｎ−ジメチルアミノ）ビフェニル、２−（ジシクロヘキシルホスフィノ）−２'−（Ｎ，Ｎ−ジメチルアミノ）ビフェニル、２−（ジフェニルホスフィノ）−２'−（Ｎ，Ｎ−ジメチルアミノ）ビフェニル、２−（ジフェニルホスフィノ）エチルアミン、２−［２−（ジフェニルホスフィノ）エチル］ピリジン；１，２−ビス（ジ−４−スルホナトフェニルホスフィノ）−ベンゼンのカリウム塩、ナトリウム塩およびアンモニウム塩、（２，２'−ビス［［ビス（３−スルホナトフェニル）ホスフィノ］メチル］−４，４'，７，７'−テトラスルホナト−１，１'−ビナフチルのカリウム塩、ナトリウム塩およびアンモニウム塩、（２，２'−ビス［［ビス（３−スルホナトフェニル）ホスフィノ��メチル］−５，５'−テトラスルホナト−１，１'−ビフェニルのカリウム塩、ナトリウム塩およびアンモニウム塩、（２，２'−ビス［［ビス（３−スルホナトフェニル）ホスフィノ］メチル］−１，１'−ビナフチルのカリウム塩、ナトリウム塩およびアンモニウム塩、（２，２'−ビス［［ビス（３−スルホナトフェニル）ホスフィノ］−メチル］−１，１'−ビフェニルのカリウム塩、ナトリウム塩およびアンモニウム塩、９，９−ジメチル−４，５−ビス（ジフェニルホスフィノ）−２，７−スルホナトキサンテンのカリウム塩、ナトリウム塩およびアンモニウム塩、９，９−ジメチル−４，５−ビス（ジ−ｔｅｒｔ．−ブチルホスフィノ）−２，７−スルホナトキサンテンのカリウム塩、ナトリウム塩およびアンモニウム塩、１，２−ビス（ジ−４−スルホナトフェニルホスフィノ）−ベンゼンのカリウム塩、ナトリウム塩およびアンモニウム塩、メソ−テトラキス（４−スルホナトフェニル）ポルフィンのカリウム塩、ナトリウム塩およびアンモニウム塩、メソ−テトラキス（２，６−ジクロロ−３−スルホナトフェニル）ポルフィンのカリウム塩、ナトリウム塩およびアンモニウム塩、メソ−テトラキス（３−スルホナトメシチル）ポルフィンのカリウム塩、ナトリウム塩およびアンモニウム塩、テトラキス（４−カルボキシフェニル）ポルフィンのカリウム塩、ナトリウム塩およびアンモニウム塩、および５，１１，１７，２３−スルホナト−２５，２６，２７，２８−テトラヒドロキシカリクス［４］アレーンのカリウム塩、ナトリウム塩およびアンモニウム塩である。
【００８８】
更に、上記の式（ＩＶ）および（Ｖ）の配位子は、残基Ｒ１１および／または架橋基を介して、適切なポリマーまたは無機基材に結合できる。
【００８９】
触媒系は、１：０．０１〜１：１００、好ましくは１：０．０５〜１：１０、特に１：１〜１：４の遷移金属−配位子のモル比を有する。
【００９０】
好ましくは、処理工程ａ）、ｂ）およびｃ）における反応は、任意に、例えば窒素、酸素、アルゴン、二酸化炭素などのさらに別の気体成分を含む雰囲気中で行われることが好ましい；その温度は、−２０〜３４０℃、特に２０〜１８０℃であり、全圧は、１〜１００バールである。
【００９１】
処理工程ａ）、ｂ）およびｃ）の後の、生成物および／または成分および／または遷移金属および／または遷移金属化合物および／または触媒系および／または配位子および／または出発材料の単離は、任意に、蒸留または精留によって、結晶化または析出によって、ろ過または遠心分離によって、吸着またはクロマトグラフィーによって、または他の公知の方法によって行われる。
【００９２】
本発明によれば、溶媒、補助剤および場合により他の揮発性成分は、例えば蒸留、ろ過および／または抽出により分離される。
【００９３】
好ましくは、処理工程ａ）、ｂ）およびｃ）における反応は、任意に、吸収カラム、噴霧塔、気泡カラム、撹拌タンク、流動床反応器、管型流通式反応器、ループ管型反応器および／または混練機で遂行される。
【００９４】
適切な混合具は、例えば、アンカーミキサー、ブレードミキサー、ＭＩＧ撹拌機、プロペラ型撹拌機、インペラー型撹拌機、タービン型撹拌機、クロスビーター（Ｋｒｅｕｚ−Ｒｕｅｈｒｅｒ）、ディスパーザーディスク、中空撹拌機（Ｈｏｈｌ−（Ｂｅｇａｓｕｎｇｓ−）  Ｒｕｅｈｒｅｒ）、ローター−ステーター式ミキサー、静的ミキサー、ベンチュリノズル、および／またはマンモス−ポンプである。
【００９５】
好ましくはその際、反応液／混合物は、１〜１，０００，０００、好ましくは１００〜１００，０００の回転レイノルズ数に相当する撹拌強度で撹拌される。
【００９６】
それぞれの反応相手の徹底的な全体にわたる混合が、０．０８０〜１０ｋＷ／ｍ３、好ましくは０．３０〜１．６５ｋＷ／ｍ３のエネルギー下で遂行されることが好ましい。
【００９８】
好ましくは、反応の間、触媒Ａが、均一および／または不均一に作用する。したがって、不均一に作用を呈する触媒はいずれも、反応の間には懸濁液として、あるいはある種の固相に結合させた状態で作用させる。
【００９９】
触媒Ａは、反応の前、および／または反応の開始まで、および／または反応の間に、その場で生成されることが好ましい。
【０１００】
好ましくは、それぞれの反応は、単相系としての溶媒中における均質または不均質な混合物中で、および／または気相中で行われる。
【０１０１】
多相系を使用する場合、それに加えて、相間移動触媒を使用できる。
【０１０２】
本発明による反応は、液相中、気相中、または超臨界相中でも行うことができる。その際に、触媒Ａは、液体の場合、好ましくは均一系触媒または懸濁液として使用されるのに対して、反応が気相操作方式または超臨界操作方式で行われる場合、固定床配置が有利である。
【０１０３】
適切な溶媒は、水、アルコール類、例えば、メタノール、エタノール、ｉ−プロパノール、ｎ−プロパノール、ｎ−ブタノール、ｉ−ブタノール、ｔ−ブタノール、ｎ−アミルアルコール、ｉ−アミルアルコール、ｔ−アミルアルコール、ｎ−ヘキサノール、ｎ−オクタノール、ｉ−オクタノール、ｎ−トリデカノール、ベンジルアルコールなどである。好ましくは、それ以外に、グリコール類、例えば、エチレングリコール、１，２−プロパンジオール、１，３−プロパンジオール、１，３−ブタンジオール、１，４−ブタンジオール、ジエチレングリコールなど；脂肪族炭化水素類、例えば、ペンタン、ヘキサン、ヘプタン、オクタン、および石油エーテル、石油ベンジン、ケロシン、石油、パラフィン油など；芳香族炭化水素類、例えば、ベンゼン、トルエン、キシレン、メシチレン、エチルベンゼン、ジエチルベンゼンなど；ハロゲン化炭化水素類、例えば、塩化メチレン、クロロホルム、１，２−ジクロロエタン、クロロベンゼン、四塩化炭素、テトラブロモエチレンなど；脂環式炭化水素類、例えば、シクロペンタン、シクロヘキサン、およびメチルシクロヘキサンなど；エーテル類、例えば、アニソール（メチルフェニルエーテル）、ｔ−ブチルメチルエーテル、ジベンジルエーテル、ジエチルエーテル、ジオキサン、ジフェニルエーテル、メチルビニルエーテル、テトラヒドロフラン、トリイソプロピルエーテルなど；グリコエーテル類、例えば、ジエチレングリコールジエチルエーテル、ジエチレングリコールジメチルエーテル（ジグリム）、ジエチレングリコールモノブチルエーテル、ジエチレングリコールモノメチルエーテル、１，２−ジメトキシエタン（ＤＭＥモノグリム）、エチレングリコールモノブチルエーテル、トリエチレングリコールジメチルエーテル（トリグリム）、トリエチレングリコールモノメチルエーテルなど；ケトン類、例えば、アセトン、ジイソブチルケトン、メチル−ｎ−プロピルケトンなど；、メチルエチルケトン、メチル−ｉ−ブチルケトンなど；ギ酸メチル、酢酸メチル、酢酸エチル、酢酸ｎ−プロピル、および酢酸ｎ−ブチルなどのエステル；カルボン酸類、例えば、ギ酸、酢酸、プロピオン酸、酪酸などであり、単独で、または相互に組み合わされる。
【０１０４】
使用されるオレフィンおよびホスフィン酸源もまた、適切な溶媒である。これらは、空時収率の増大という形で利点をもたらす。
【０１０５】
好ましくは、オレフィンおよび／または溶媒に固有の蒸気圧下で反応が実行される。
【０１０６】
反応は、０．０１〜１００バールのオレフィン分圧で、特に好ましくは０．１〜１０バールのオレフィン分圧で行われることが好ましい。
【０１０７】
反応は、１：１０，０００〜１：０．００１のホスフィン酸：オレフィンのモル比で、特に好ましくは１：３０〜１：０．０１の比で行われることが好ましい。
【０１０８】
反応は、１：１〜１：０．０００００００１のホスフィン酸：触媒のモル比で、特に好ましくは１：０．０１〜１：０．０００００１で行われることが好ましい。
【０１０９】
反応は、１：１０，０００〜１：０のホスフィン酸：溶媒のモル比で、特に好ましくは１：５０〜１：１で行われることが好ましい。
【０１１０】
本発明によるアルキル亜ホスホン酸およびその誘導体（Ｉ）の製造方法は、ホスフィン酸原を、オレフィンと、触媒の存在下で反応させ、そしてその生成物（Ｉ）（アルキル亜ホスホン酸および／またはその塩、エステル）から、触媒、遷移金属および／または遷移金属化合物、配位子、錯生成剤、塩および副生成物を取り除くことを特徴とする。
【０１１１】
本発明によれば、補助剤１の添加によって、触媒、触媒系、遷移金属および／または遷移金属化合物が分離され、そして、抽出および／またはろ過によって、触媒、触媒系、遷移金属および／または遷移金属化合物が分離される。
【０１１２】
本発明によれば、補助剤２での抽出および／または補助剤２を用いた蒸留によって、配位子および／または錯生成剤が分離される。
【０１１３】
補助剤１は、好ましくは、水および／または、少なくとも一つの金属捕捉剤（Ｍｅｔａｌ  Ｓｃａｖｅｎｇｅｒ）のファミリーを代表物質である。好ましい金属捕捉剤は、金属酸化物類、例えば酸化アルミニウム、二酸化ケイ素、二酸化チタン、二酸化ジルコニウム、酸化亜鉛、酸化ニッケル、酸化バナジウム、酸化クロム、酸化マグネシウム、Ｃｅｌｉｔｅ（登録商標）、珪藻土；金属炭酸塩類、例えば炭酸バリウム、炭酸カルシウム、炭酸ストロンチウム；金属硫酸塩類、例えば硫酸バリウム、硫酸カルシウム、硫酸ストロンチウム；金属リン酸塩類、例えばリン酸アルミニウム、リン酸バナジウム；金属炭化物類、例えば炭化ケイ素；金属アルミン酸類、例えばアルミン酸カルシウム；金属シリケート類、例えばケイ酸アルミニウム、チョーク、ゼオライト、ベントナイト、モンモリロナイト、ヘクトライト；機能性シリケート類、機能性シリカゲル類、例えばＳｉｌｉａＢｏｎｄ（登録商標）、ＱｕａｄｒａＳｉｌ（商標）；機能性ポリシロキサン類、例えばＤｅｌｏｘａｎ（登録商標）；金属窒化物類、石炭、活性炭、ムライト、ボーキサイト、アンチモナイト、シェーライト、ペロブスカイト、ハイドロタルサイト、機能性および非機能性セルロース、キトサン、ケラチン、ヘテロポリアニオン、イオン交換体類、例えばＡｍｂｅｒｌｉｔｅ（商標）、Ａｍｂｅｒｊｅｔ（商標）、Ａｍｂｅｒｓｅｐ（商標）、Ｄｏｗｅｘ（登録商標）、Ｌｅｗａｔｉｔ（登録商標）、ＳｃａｖＮｅｔ（登録商標）；機能性ポリマー類、例えばＣｈｅｌｅｘ（登録商標）、ＱｕａｄｒａＰｕｒｅ（商標）、Ｓｍｏｐｅｘ（登録商標）、ＰｏｌｙＯｒｇｓ（登録商標）；ポリマー固定化ホスファン、ホスファン酸化物類、ホスフィネート類、ホスホナート類、ホスフェート類、アミン類、アンモニウム塩類、アミド類、チオアミド類、尿素類、チオ尿素類、トリアジン類、イミダゾール類、ピラゾール類、ピリジン類、ピリミジン類、ピラジン類、チオール類、チオールエーテル類、チオールエステル類、アルコール類、アルコキシド類、エーテル類、エステル類、カルボン酸類、アセテート類、アセタール類、ペプチド類、ヘタレン類、ポリエチレンイミン／二酸化ケイ素および／またはデンドリマー類である。
【０１１４】
補助剤１は、補助剤１上の金属充填量、０．１〜４０重量％濃度に相当する量で添加するのが好ましい。
【０１１５】
補助剤１は、２０〜９０℃の温度で使用されるのが好ましい。
【０１１６】
補助剤１の滞留時間は、０．５〜３６０分であるのが好ましい。
【０１１７】
補助剤２は、処理工程ａ）において好ましく使用される、前述の本発明の溶媒であることが好ましい。
【０１１８】
好ましくは、本発明の方法の工程ｂ）は、触媒Ｂの添加により遂行される。好ましくは、ブレンステッド酸、塩基、ラジカル重合開始剤、および光重合開始剤である。
【０１１９】
好ましい塩基は、有機塩基および／または有機金属塩基である。
【０１２０】
好ましい有機金属塩基は、第１主族および第２主族、ならびに第４亜族のアルコラートである。特に好ましくは、ナトリウムメタノラート、ナトリウムエタノラート、ナトリウムブタノラート、カリウムメタノラート、カリウムエタノラート、カリウムブタノラート、チタン（ＩＶ）プロピラート、および／またはチタン（ＩＶ）ブタノラートである。
【０１２１】
好ましい触媒Ｂは、金属、金属水素化物、例えばリチウム、水素化リチウム、水素化アルミニウムリチウム、メチルリチウム、ブチルリチウム、ｔｅｒｔ−ブチルリチウム、リチウムジイソプロピルアミド、ナトリウム、水素化ナトリウム、水素化ホウ素ナトリウムでもある。
【０１２２】
工程ｂ）のための好ましいラジカル重合開始剤は、ペルオキソ一硫酸、一過硫酸カリウム（ペルオキソ一硫酸カリウム）、Ｃａｒｏａｔ（商標）、Ｏｘｏｎｅ（商標）、ペルオキソ二硫酸、過硫酸カリウム（ペルオキソ二硫酸カリウム）、過硫酸ナトリウム（ペルオキソ二硫酸ナトリウム）、過硫酸アンモニウム（ペルオキソ二硫酸アンモニウム）などのペルオキソ化合物である。
【０１２３】
特に好ましくは、工程ｂ）の溶媒系中で過酸化物を生成できる化合物、例えば過酸化ナトリウム、過酸化ナトリウム二ペルオキソ水和物、過酸化ナトリウム二ペルオキソ水和物水和物（ｓｏｄｉｕｍ  ｐｅｒｏｘｉｄｅ  ｄｉｐｅｒｏｘｏｈｙｄｒａｔｅｈｙｄｒａｔｅ）、過酸化ナトリウム二水和物、過酸化ナトリウム八水和物、過酸化リチウム、過酸化リチウム一ペルオキソ水和物三水和物、過酸化カルシウム、過酸化ストロンチウム、過酸化バリウム、過酸化マグネシウム、過酸化亜鉛、超酸化カリウム、過酸化カリウム二ペルオキソ水和物、ペルオキソホウ酸ナトリウム四水和物、ペルオキソホウ酸ナトリウム三水和物、ペルオキソホウ酸ナトリウム一水和物、無水ペルオキソホウ酸ナトリウム、ペルオキソホウ酸カリウムペルオキソ水和物、ペルオキソホウ酸マグネシウム、ペルオキソホウ酸カルシウム、ペルオキソホウ酸バリウム、ペルオキソホウ酸ストロンチウム、ペルオキソホウ酸カリウム、ペルオキソモノリン酸、ペルオキソ二リン酸、ペルオキソ二リン酸カリウム、ペルオキソ二リン酸アンモニウム、ペルオキソ二リン酸カリウムアンモニウム（二塩）、炭酸ナトリウムペルオキソ水和物、尿素ペルオキソ水和物、シュウ酸アンモニウムペルオキシド、過酸化バリウムペルオキソ水和物、過酸化バリウムペルオキソ水和物、カルシウム過酸化水素、過酸化カルシウムペルオキソ水和物、三リン酸二ペルオキソリン酸アンモニウム水和物、フッ化カリウムペルオキソ水和物、フッ化カリウム三ペルオキソ水和物、フッ化カリウム二ペルオキソ水和物、ピロリン酸ナトリウム二ペルオキソ水和物、ピロリン酸ナトリウム二ペルオキソ水和物八水和物、酢酸カリウムペルオキソ水和物、リン酸ナトリウムペルオキソ水和物、ケイ酸ナトリウムペルオキソ水和物である。
【０１２４】
好ましい触媒Ｂは、過酸化水素、過ギ酸、過酢酸、過酸化ベンゾイル、過酸化ジ−ｔｅｒｔ−ブチル、過酸化ジクミル、過酸化２，４−ジクロロベンゾイル、過酸化デカノイル、過酸化ラウリル、クメンヒドロペルオキシド、ピネンヒドロペルオキシド、ｐ−メンタンヒドロペルオキシド、ｔｅｒｔ−ブチルヒドロペルオキシド、過酸化アセチルアセトン、過酸化メチルエチルケトン、過酸化コハク酸、ペルオキシ二炭酸ジセチル、ペルオキシ酢酸ｔｅｒｔ−ブチル、ペルオキシマレイン酸ｔｅｒｔ−ブチル、ペルオキシ安息香酸ｔｅｒｔ−ブチル、過酸化アセチルシクロヘキシルスルホニルである。
【０１２５】
工程ｂ）のためのラジカル重合開始剤としては、水溶性アゾ重合開始剤が使用されることが好ましい。好ましいのは、Ｄｕｐｏｎｔ−Ｂｉｅｓｔｅｒｉｔｚ社のＶＡＺＯ（登録商標）５２  ２，２'−アゾビス（２，４−ジメチル−バレロニトリル）、ＶＡＺＯ（登録商標）６４  （アゾビス（イソブチロニトリル）、ＡＩＢＮ）、ＶＡＺＯ（登録商標）６７  ２，２'−アゾビス（２−メチルブチロニトリル）、ＶＡＺＯ（登録商標）８８  １，１'−アゾビス（シクロヘキサン−１−カルボニトリル）、ＶＡＺＯ（登録商標）６８、和光純薬のＶ−７０  ２，２'−アゾビス（４−メトキシ−２，４−ジメチルバレロニトリル）、Ｖ６５  ２，２'−アゾビス（２，４−ジメチル−バレロニトリル）、Ｖ−６０１  ジメチル２，２'−アゾビス（２−メチルプロピオネート）、Ｖ−５９  ２，２'−アゾビス（２−メチルブチロニトリル）、Ｖ−４０  １，１'−アゾビス（シクロヘキサン−１−カルボニトリル）、ＶＦ−０９６  ２，２'−アゾビス［Ｎ−（２−プロペニル）−２−メチルプロピオンアミド］、Ｖ−３０  １−［（シアノ−１−メチルエチル）アゾ］ホルムアミド、ＶＡｍ−１１０  ２，２'−アゾビス（Ｎ−ブチル−２−メチル−プロピオンアミド）、ＶＡｍ１１１  ２，２'−アゾビス（Ｎ−シクロヘキシル−２−メチルプロピオンアミド）、ＶＡ−０４６Ｂ  ２，２'−アゾビス［２−（２−イミダゾーリン−２−イル）プロパンジスルフェート二水和物、ＶＡ−０５７  ２，２'−アゾビス［Ｎ−（２−カルボキシエチル）−２−メチルプロピオンアミジン］四水和物、ＶＡ−０６１  ２，２'−アゾビス［２−（２−イミダゾーリン−２−イル）プロパン］、ＶＡ０８０  ２，２'−アゾビス｛２−メチル−Ｎ−［１，１−ビス（ヒドロキシメチル）−２−ヒドロキシエチル］プロピオンアミド、ＶＡ−０８５  ２，２'−アゾビス｛２−メチル−Ｎ−［２−（１−ヒドロキシブチル）］プロピオンアミド｝、ＶＡ−０８６  ２，２'−アゾビス［２−メチル−Ｎ−（２−ヒドロキシエチル）−プロピオンアミド］などの、アゾ重合開始剤である。
【０１２６】
適しているのはほかにも、２−ｔｅｒｔ−ブチルアゾ−２−シアノプロパン、アゾジイソ酪酸ジメチル、アゾジイソブチロニトリル、２−ｔｅｒｔ−ブチルアゾ−１−シアノシクロヘキサン、１−ｔｅｒｔ−アミルアゾ−１−シアノシクロヘキサンなどのアゾ重合開始剤である。さらに、２，２−ビス（ｔｅｒｔ−ブチルペルオキシ）ブタン、３，３−ビス（ｔｅｒｔ−ブチルペルオキシ）酪酸エチル、１，１−ジ（ｔｅｒｔ−ブチルペルオキシ）シクロヘキサンなどのアルキルペルケタールである。
【０１２７】
工程ｂ）における触媒Ｂとアルキル亜ホスホン酸誘導体との比は、好ましくは１：１００〜１００：１、特に好ましくは１：５０〜１：１である。
【０１２８】
工程ｂ）における溶媒とアルキル亜ホスホン酸誘導体との比は、好ましくは１：１０００〜５０：１である。
【０１２９】
好ましくは、開始剤Ｂは、リン含有化合物に基づいて、１時間あたり触媒０．０１〜１０モル％の速度で、計量添加される。
【０１３０】
工程ｂ）における反応は、ジエステル形成性オレフィン（ＩＩ）および／または溶媒に固有の蒸気圧下で実行されることが好ましい。
【０１３１】
適切な溶媒は、工程ａ）について挙げた溶媒である。
【０１３２】
工程ｂ）における反応は、ジエステル形成性オレフィンの分圧０．０１〜１００バールで行われることが好ましい。
【０１３３】
工程ｂ）における反応は、好ましくは０〜２５０℃の温度で、特に好ましくは２０〜２００℃の温度で、特に５０〜１５０℃の温度で遂行される。
【０１３４】
工程ｂ）における反応は、好ましくは１〜１００バールの全圧で行われる。
【０１３５】
更に、本発明の対象は、アルキル亜ホスホン酸エステル（Ｉ）とエステル形成性オレフィンとの金属アルコラート（触媒Ｂ）の存在下での反応によって、アルキル亜ホスホン酸誘導体（Ｉ）とジエステル形成性オレフィン（ＩＩ）との付加物を連続的に製造する方法であって、
ａ）  反応混合物を循環させるように設計され、冷却装置ならびにオーバーフローと連結されて、それらを備える閉鎖型反応器中に、反応器体積に対応した体積の製造すべき、アルキル亜ホスホン酸誘導体とジエステル形成性オレフィンとの付加物を、場合により溶媒の、金属アルコラートに相当するアルコールと混合した形態で仕込み、そして循環させ；
ｂ）  循環している反応器内容物を冷却しながら、反応器中でアルキル亜ホスホン酸エステル（Ｉ）、エステル形成性オレフィン（ＩＩ）および金属アルコラートのアルコール溶液を連続的に導入し、そして約０〜８０℃の温度で約５〜１２０分の間反応させ、その際、アルキル亜ホスホン酸エステル（Ｉ）とエステル形成性オレフィン（ＩＩ）とのモル比は、約１：０．９〜２であり、アルキル亜ホスホン酸エステル（Ｉ）と金属アルコラートの量は、約０．１〜５モル％であり；および、
ｃ）  反応器のオーバーフローから、反応生成物含有の混合物を連続的に抜き取り、そしてその混合物から、アルキル亜ホスホン酸誘導体とジエステル形成性オレフィンとの付加物を分離する、
ことを特徴とする該方法でもある。
【０１３６】
本発明の方法の好ましい実施形態は、反応成分の反応が、２０〜５０℃の温度で遂行されるものである。反応器への反応成分および触媒溶液の装入は、例えば、
ａ）  アルキル亜ホスホン酸エステル（Ｉ）、エステル形成性オレフィン（ＩＩ）ならびに金属アルコラートのアルコール溶液を、それぞれ別々に反応器中へ導入する、
ｂ）  アルキル亜ホスホン酸エステル（Ｉ）とエステル形成性オレフィン（ＩＩ）との混合物を、金属アルコラートのアルコール溶液とは別個に反応器中へ導入する、または、
ｃ）  アルキル亜ホスホン酸エステル（Ｉ）と金属アルコラートのアルコール溶液との混合物を、エステル形成性オレフィン（ＩＩ）とは別個に反応器中へ導入する、ことで遂行できる。
【０１３７】
アルキル亜ホスホン酸エステル（Ｉ）のエステル残基、および、エステル形成性オレフィン（ＩＩ）のエステル残基は、同一または異なることができる。それ以外にも、溶媒として使用されるアルコールおよび／または金属アルコラートのアルコール成分は、アルキル亜ホスホン酸エステル（Ｉ）および／またはエステル形成性オレフィン（ＩＩ）のアルコール成分のいずれかに相当する。
【０１３８】
最後に、本発明の好ましい特徴は、アルキル亜ホスホン酸エステル（Ｉ）とエステル形成性オレフィン（ＩＩ）とのモル比が１：１〜１．３であり、アルキル亜ホスホン酸エステル（Ｉ）に対する触媒Ｂの量が１〜５モル％であり、溶媒として使用されるアルコールの量が、アルキル亜ホスホン酸エステル（Ｉ）１モルあたり０．１〜１０００Ｍｏｌであることにある。
【０１３９】
異なるエステル残基を有するアルキル亜ホスホン酸エステル（Ｉ）およびエステル形成性オレフィン（ＩＩ）、ならびにこれらのエステル残基の相当する金属アルコラートのアルコール溶液を使用する場合に、混合生成物が得られる。
【０１４０】
本発明の方法によれば、アルキル亜ホスホン酸誘導体とジエステル形成性オレフィンとの付加物を、理論値の約９５％というこれまでに達成されていない収率で、工業的規模で連続的に製造することが可能になる。
【０１４１】
好ましくは、工程ｂ）において、揮発性成分が、０．０１〜１バールの減圧中で除去される。
【０１４２】
本発明に従ったアルキル亜ホスホン酸誘導体（Ｉ）とジエステル形成性オレフィン（ＩＩ）との付加物は、
−  例えば、鋳物材料および鋳物砂用のバインダーとして；
−  エポキシ樹脂、ポリウレタン、不飽和ポリエステル樹脂の硬化時の、架橋剤または反応促進剤として；
−  ポリマー安定剤、例えば、綿織物、ポリマー繊維、プラスチック用の、光保護剤および／または熱安定剤として；
−  植物保護薬剤、例えば、植物成長調整剤として、化学除草剤、除草剤、殺虫剤、（土壌）殺菌剤として；
−  ヒトおよび動物用の診断薬、治療薬または治療薬添加剤として、例えば、酵素活性調節剤として、組織成長に刺激を与える目的で；
−  金属イオン封鎖剤として、例えば、工業用水道において、鉱油採掘の現場で、および、各種金属処理手段において、付着物や沈着物を制御する目的で；
−  鉱油添加剤として、例えば抗酸化剤として、また、オクタン価を高める目的で；
−  防食剤として；
−  洗剤およびクリーニング剤用途において、例えば漂白剤として；
−  エレクトロニクス用途において、例えば、コンデンサー、乾電池、および蓄電池用の高分子電解質において、ならびに、感光層に含まれるラジカル捕捉剤として；
−  ポリエステル用の重合触媒として；
−  ポリエステル繊維およびポリアミド繊維用の共重縮合可能な難燃剤として；
−  ポリエステルマスターバッチとして；
−  ポリマー用の熱安定剤、光安定剤として；
−  アンギオテンシン転換酵素阻害剤用の中間体として；
−  アラニルアミノペプチダーゼ阻害剤として、細胞機能に影響を与えて、免疫性、炎症性、神経性その他の疾患の治療目的で、または、アラニルアミノペプチダーゼ阻害剤を調製するための中間体として；
−  ジペプチジルペプチダーゼＩＶ阻害剤として、またはこれを調製するための中間体として；
−  高血圧を治療するためのエポキシドヒドロラーゼ阻害剤として、またはこれを調製するための中間体として；
−  繊維の前処理および表面改質の目的で
使用されることが好ましい。
【０１４３】
好ましくは、本発明によるアルキル亜ホスホン酸誘導体（Ｉ）とジエステル形成性オレフィン（ＩＩ）との付加物の使用は、式（Ｉ）において、Ｘ＝Ｈである場合、または、式（ＩＩ）において、Ｒ２、Ｒ４、またはＲ１、Ｒ４、またはＲ１、Ｒ２が、同一または異なっていて、そしてＣＯ２Ｈ、Ｒ６−ＣＯ２Ｈの群からの少なくとも一つの物質であり；または、Ｒ２がＲ４と同じであり、そして−ＣＯ−Ｏ−ＣＯ−、−ＣＯ−Ｓ−ＣＯ−、−ＯＮＲ１−ＣＯ−、−ＣＯ−ＰＲ１−ＣＯ−の群からの少なくとも一つの物質であり；または、Ｒ１、Ｒ２が同じであり、そして−ＣＲ２３−ＣＯ−Ｏ−ＣＯ−、−ＣＲ２３−ＣＯ−ＮＲ１−ＣＯ−、−ＣＲ２３−ＣＯ−Ｏ−ＣＯ−ＣＲ２３、−ＣＲ２３−ＣＯ−ＮＲ１−ＣＯ−ＣＲ２３の群からの少なくとも一つの物質であり；
Ｒ１、Ｒ３、またはＲ２、Ｒ３、またはＲ３、Ｒ４が、同一または異なっていて、そしてＨ、Ｒ５の群からの少なくとも一つの物質であり；
Ｒ５が、Ｃ１〜Ｃ１８−アルキル、Ｃ６〜Ｃ１８−アリール、Ｃ６〜Ｃ１８−アリールアルキル、Ｃ６〜Ｃ１８−アルキルアリールを意味し；
Ｒ６が、Ｃ２〜Ｃ１８−アルキレン、Ｃ６〜Ｃ１８−アリーレン、Ｃ６〜Ｃ１８−アルカリーレンおよび／またはＣ６〜Ｃ１８−アラルキレンを意味する、いずれかの場合に、方法２の工程ｃ）におけるエステル化によって、エステル（およびポリエステル）を製造するためであるのが好ましい。
【０１４４】
本発明によれば、方法２の工程ｃ）において、アルキル亜ホスホン酸部分に、エステル化されていない一つのホスフィン酸官能基を担持している、アルキル亜ホスホン酸誘導体（Ｉ）とジエステル形成性オレフィン部分とからなる付加物は、エステル化剤との反応によってエステル化されるのが好ましい。
【０１４５】
本発明によれば、方法２の工程ｃ）において、ジエステル形成性オレフィン部分に、エステル化されたカルボン酸官能基を担持している、アルキル亜ホスホン酸誘導体（Ｉ）とジエステル形成性オレフィン部分とからなる付加物は、エステル化剤との反応によってエステル化されるのが好ましい。
【０１４６】
本発明によれば、方法２の工程ｃ）において、アルキル亜ホスホン酸部分にエステル官能基を担持しているアルキル亜ホスホン酸誘導体（Ｉ）と、ジエステル形成性オレフィン部分とからなる付加物は、エステル化剤との反応によってエステル交換されるのが好ましい。
【０１４７】
本発明によれば、方法２の工程ｃ）において、カルボン酸部分にエステル官能基を担持しているアルキル亜ホスホン酸誘導体（Ｉ）と、ジエステル形成性オレフィン部分とからなる付加物は、エステル化剤との反応によってエステル交換されるのが好ましい。
【０１４８】
本発明によれば、適切なエステル化剤は、Ｃ１〜Ｃ２０の飽和および不飽和の、一価、二価、三価、および四価アルコールであり、特に好ましくは、Ｃ１〜Ｃ８の飽和および不飽和の、一価、二価、三価、および四価アルコールであり、極めて好ましくは、メタノール、エタノール、プロパノール、ブタノール、アミルアルコール、オクタノール、エチレングリコール、ポリエチレングリコール、１，２−プロパンジオール、１，３−プロパンジオール、ブタンジオール、グリセリン、エリトリトール、ペンタエリトリトール、アリルアルコール、３−ブテン−１−オール、３−ヒドロキシ−１−ブテン、３−ブテン−２−オール、メチルビニル−カルビノール、２−メチル−２−プロペン−１−オール、メタリルアルコール、２−ブテン−１−オール、クロチルアルコール、１−ペンテン−３−オール、トランス−２−ペンテン−１−オール、シス−２−ペンテン−１−オール、３−ペンテン−２−オール、４−ペンテン−１−オール、４−ペンテン−２−オール、１−ヘキセン−３−オール、シス−２−ヘキセン−１−オール、トランス−２−ヘキセン−１−オール、シス−３−ヘキセン−１−オール、トランス−３−ヘキセン−１−オール、４−ヘキセン−１−オール、５−ヘキセン−１−オール、５−ヘキセン−２−オール、１−ヘプテン−３−オール、１−オクテン−３−オール、トランス−２−オクテン−１−オール、オレイルアルコール、テルペンアルコール、プロパルギルアルコール、２−ブチン−１，４−ジオールである。
【０１４９】
本発明によるアルキル亜ホスホン酸誘導体とジエステル形成性オレフィンとの付加物の使用は、式Ｉにおいて、Ｘが、Ｈ、Ｃ１〜Ｃ１８−アルキル、Ｃ６〜Ｃ１８−アリール、Ｃ６〜Ｃ１８−アリールアルキル、Ｃ６〜Ｃ１８−アルキルアリール、Ｃ２〜Ｃ１８−アルキレンを意味する場合、あるいは、式（ＩＩ）において、
Ｒ２、Ｒ４、またはＲ１、Ｒ４、またはＲ１、Ｒ２が、同一または異なっていて、ＣＯ２Ｈ、Ｒ６−ＣＯ２Ｈの群からの少なくとも一つの物質であり；または、Ｒ２がＲ４と同一であり、そして−ＣＯ−Ｏ−ＣＯ−、−ＣＯ−Ｓ−ＣＯ−、−Ｏ−ＮＲ１−ＣＯ−、−ＣＯ−ＰＲ１−ＣＯ−の群中からの少なくとも一つの物質であり；または、Ｒ１、Ｒ２が同じであり、そして−ＣＲ２３−ＣＯ−Ｏ−ＣＯ−、−ＣＲ２３−ＣＯ−ＮＲ１−ＣＯ−、−ＣＲ２３−ＣＯ−Ｏ−ＣＯ−ＣＲ２３、−ＣＲ２３−ＣＯ−ＮＲ１−ＣＯ−ＣＲ２３の群からの少なくとも一つの物質であり；Ｒ１、Ｒ３、またはＲ２、Ｒ３、またはＲ３、Ｒ４が、同一または異なっていて、そしてＨ、Ｒ５の群からの少なくとも一つの物質であり；Ｒ５が、Ｃ１〜Ｃ１８−アルキル、Ｃ６〜Ｃ１８−アリール、Ｃ６〜Ｃ１８−アリールアルキル、Ｃ６〜Ｃ１８−アルキルアリールを意味しており；Ｒ６が、Ｃ２〜Ｃ１８−アルキレン、Ｃ６〜Ｃ１８−アリーレン、Ｃ６〜Ｃ１８−アルカリーレン、および／またはＣ６〜Ｃ１８−アラルキレンを意味する場合のいずれかのとき、方法３の工程ｃ）においてケン化によって酸を製造するためであるのが好ましい。
【０１５０】
本発明によれば、方法３の工程ｃ）において、アルキル亜ホスホン酸部分にエステル官能基を担持しているアルキル亜ホスホン酸誘導体（Ｉ）と、ジエステル形成性オレフィン部分とからなる付加物は、触媒Ｃを用いた反応によって、ホスフィン酸官能基にケン化されるのが好ましい。
【０１５１】
本発明によれば、方法３の工程ｃ）において、カルボン酸部分にエステル官能基を担持しているアルキル亜ホスホン酸誘導体（Ｉ）と、ジエステル形成性オレフィン部分とからなる付加物は、触媒Ｃを用いた反応によって、カルボン酸官能基にケン化されるのが好ましい。
【０１５２】
本発明によれば、方法３の工程ｃ）において、カルボン酸部分に少なくとも一つのニトリル官能基を担持しているアルキル亜ホスホン酸誘導体（Ｉ）と、ジエステル形成性オレフィン部分とからなる付加物は、触媒Ｃを用いた反応によって、カルボン酸官能基にケン化されるのが好ましい。
【０１５３】
本発明によれば、好ましい触媒Ｃは、ブレンステッド酸、ブレンステッド塩基、水、好ましくは、例えば、塩酸、硫酸、硝酸、リン酸、スルホン酸のような鉱酸、アルカリ金属の水酸化物、またはアルカリ土類金属の水酸化物である。
【０１５４】
適切な塩基は、金属、金属水素化物、および金属アルコラート、例えば、リチウム、水素化リチウム、水素化アルミニウムリチウム、メチルリチウム、ブチルリチウム、ｔ−ブチルリチウム、リチウムジイソプロピルアミド、ナトリウム、水素化ナトリウム、水素化ホウ素ナトリウム、ナトリウムメトキシド、ナトリウムエトキシド、またはナトリウムブトキシド、カリウムメトキシド、カリウムエトキシド、またはカリウムブトキシドなどであり、さらにそれに加えて、水酸化ナトリウム、水酸化カリウム、水酸化リチウム、および水酸化バリウムである。
【０１５５】
非常に好ましいのは、硫酸、塩酸、リン酸、トルエンスルホン酸；苛性ソーダ、苛性カリ、消石灰である。
【０１５６】
アルキル亜ホスホン酸（Ｉ）とジエステル形成性オレフィン（ＩＩ）との付加物の塩が得られる場合、これを、鉱酸でもって対応する酸に転化し、そして工程ｂ）に準じてエステル化することができる。
【０１５７】
アルキル亜ホスホン酸とジエステル形成性オレフィンとの付加物のアンモニウム塩が得られる場合、これを最初に塩基でもってアルキル亜ホスホン酸とジエステル形成性オレフィンとの付加物の塩に転化し、次にそれを、鉱酸でもって対応する酸に転化し、そして工程ｂ）に準じてエステル化することができる。
【０１５８】
好ましくは、酸性またはアルカリ性の加水分解を、水および不活性溶媒の存在下で行うことができる。適切な不活性溶媒は、工程ステップａ）に記載の溶媒であるが、好ましいのは、１〜６個の炭素原子を持つ低分子アルコールである。
【０１５９】
加水分解の実行の際には、水の存在が重要である。水量は、最少量としての化学量論的必要量から過剰量であることができる。
【０１６０】
好ましくは、加水分解は、１：１〜１：１，０００、特に好ましくは１：１〜１：１０のリン／水のモル比で行われる。
【０１６１】
好ましくは、加水分解は、１：１〜１：３００、特に好ましくは１．１〜１：２０のリン／塩基もしくは酸のモル比で行われる。
【０１６２】
使用される溶媒の量は、アルキル亜ホスホン酸誘導体（Ｉ）とジエステル形成性オレフィン（ＩＩ）との付加物１ｋｇあたり、０．５ｋｇ〜１．５ｋｇ、好ましくは０．６ｋｇ〜１．０ｋｇである。
【０１６３】
反応温度は、好ましくは５０℃〜１４０℃、好ましくは８０℃〜１３０℃である。
【０１６４】
好ましくは、反応は、１〜１００バールの全圧、特に好ましくは１〜１０バールの全圧で遂行される。
【０１６５】
反応時間は、０．２〜２０時間、好ましくは１〜１２時間である。
【０１６６】
アルキル亜ホスホン酸誘導体（Ｉ）とジエステル形成性オレフィン（ＩＩ）との付加物は、後にさらなる金属塩に転化させることができる。
【０１６７】
使用される金属化合物は、好ましくは、金属、Ｍｇ、Ｃａ、Ａｌ、Ｓｂ、Ｓｎ、Ｇｅ、Ｔｉ、Ｆｅ、Ｚｒ、Ｚｎ、Ｃｅ、Ｂｉ、Ｓｒ、Ｍｎ、Ｌｉ、Ｎａ、Ｋ、特に好ましくはＭｇ、Ｃａ、Ａｌ、Ｔｉ、Ｚｎ、Ｓｎ、Ｃｅ、Ｆｅの化合物である。
【０１６８】
溶媒として適するのは、処理工程ａ）において使用される溶媒である。
【０１６９】
この反応は水性の媒体中で行われることが好ましい。
【０１７０】
好ましくは、改質された溶媒系中で行われる反応である。そのために、さまざまな酸性成分、可溶化剤、消泡剤などが添加される。
【０１７１】
アルキル亜ホスホン酸誘導体（Ｉ）とジエステル形成性オレフィン（ＩＩ）との付加物、その酸、エステル、および／またはアルカリ塩は、Ｍｇ、Ｃａ、Ａｌ、Ｚｎ、Ｔｉ、Ｓｎ、Ｚｒ、ＣｅまたはＦｅの金属化合物を用いて、これらの金属の、アルキル亜ホスホン酸とジエステル形成性オレフィン（ＩＩ）との付加物に転化させることが好ましい。
【０１７２】
その際に、この転化反応が、アルキル亜ホスホン酸誘導体（Ｉ）とジエステル形成性オレフィン（ＩＩ）との付加物と金属とのモル比、８：１〜１：３（四価金属イオン、または、安定した四価の酸化状態を有する金属の場合）、６：１〜１：３（三価金属イオン、または、安定した三価の酸化状態を有する金属の場合）、４：１〜１：３（二価金属イオン、または、安定した二価の酸化状態を有する金属の場合）、および３：１〜１：４（一価金属イオン、または、安定した一価の酸化状態を有する金属の場合）で行われる。
【０１７３】
好ましくは、アルキル亜ホスホン酸とジエステル形成性オレフィン（ＩＩ）との付加物のエステルおよび／またはアルカリ塩を、相当する酸に転化し、そしてこれを、Ｍｇ、Ｃａ、Ａｌ、Ｚｎ、Ｔｉ、Ｓｎ、Ｚｒ、Ｃｅ、またはＦｅの金属化合物を用いて、これらの金属の、アルキル亜ホスホン酸とジエステル形成性オレフィンとの付加物に変換する。
【０１７４】
好ましくは、アルキル亜ホスホン酸とジエステル形成性オレフィン（ＩＩ）との付加物の酸およびエステルを、アルカリ塩に転換し、そしてこれを、Ｍｇ、Ｃａ、Ａｌ、Ｚｎ、Ｔｉ、Ｓｎ、Ｚｒ、Ｃｅ、またはＦｅの金属化合物を用いて、これらの金属の、アルキル亜ホスホン酸とジエステル形成性オレフィン（ＩＩ）との付加物に変換する。
【０１７５】
処理工程ｃ）のための、Ｍｇ、Ｃａ、Ａｌ、Ｚｎ、Ｔｉ、Ｓｎ、Ｚｒ、Ｃｅ、またはＦｅの金属化合物は、金属、金属酸化物、金属水酸化物、金属水酸化酸化物、金属ホウ酸塩、金属炭酸塩、金属ヒドロキソ炭酸塩、金属ヒドロキソ炭酸塩水和物、混合金属ヒドロキソ炭酸塩、金属の混合ヒドロキソ炭酸塩水和物、金属リン酸塩、金属硫酸塩、金属硫酸塩水和物、金属ヒドロキソ硫酸塩水和物、混合金属ヒドロキソ硫酸塩水和物、金属オキシ硫酸塩、金属酢酸塩、金属硝酸塩、フッ化物、フッ化金属水和物、金属塩化物、塩化金属水和物、金属オキシ塩化物、金属臭化物、金属ヨウ化物、ヨウ化金属水和物、金属カルボン酸誘導体、および／または金属アルコラートであることが好ましい。
【０１７６】
好ましくは、これらの金属化合物は、塩化アルミニウム、水酸化アルミニウム、硝酸アルミニウム、硫酸アルミニウム、硫酸チタニル、硝酸亜鉛、酸化亜鉛、水酸化亜鉛および／または硫酸亜鉛である。
【０１７７】
ほかにも適しているのは、アルミニウム金属、フッ化アルミニウム、アルミニウムヒドロキシクロリド、臭化アルミニウム、ヨウ化アルミニウム、硫化アルミニウム、セレン化アルミニウム；リン化アルミニウム、次亜リン酸アルミニウム、アンチモン化アルミニウム、窒化アルミニウム；炭化アルミニウム、ヘキサフルオロケイ酸アルミニウム；水素化アルミニウム、水素化カルシウムアルミニウム、水素化ホウ素アルミニウム；塩素酸アルミニウム；硫酸ナトリウムアルミニウム、硫酸アルミニウムカリウム、硫酸アルミニウムアンモニウム、硝酸アルミニウム、メタリン酸アルミニウム、リン酸アルミニウム、ケイ酸アルミニウム、ケイ酸アルミニウムマグネシウム、炭酸アルミニウム、アルミニウムのハイドロタルサイト、炭酸アルミニウムナトリウム、ホウ酸アルミニウム；チオシアン酸アルミニウム；酸化アルミニウム、水酸化酸化アルミニウム、これらの相応の水和物、および／または、好適にはアルミニウム含有率が９〜４０重量％のポリアルミニウムヒドロキシ化合物である。
【０１７８】
モノカルボン酸、ジカルボン酸、オリゴカルボン酸、ポリカルボン酸のアルミニウム塩、例えば、アルミニウムジアセテート、アルミニウムアセトタルトレート、ギ酸アルミニウム、乳酸アルミニウム、シュウ酸アルミニウム、酒石酸アルミニウム、オレイン酸アルミニウム、パルミチン酸アルミニウム、ステアリン酸アルミニウム、トリフルオロメタンスルホン酸アルミニウム、安息香酸アルミニウム、サリチル酸アルミニウム、アルミニウム−８−オキシキノレート（−８−ｏｘｙｃｈｉｎｏｌａｔ）も適している。
【０１７９】
亜鉛元素、亜鉛金属、ならびに、例えば亜鉛ハロゲン化物（フッ化亜鉛、塩化亜鉛、臭化亜鉛、ヨウ化亜鉛）などの亜鉛塩も適している。
【０１８０】
ホウ酸亜鉛、炭酸亜鉛、炭酸水酸化亜鉛、ケイ酸亜鉛、ヘキサフルオロケイ酸亜鉛、スズ酸亜鉛、スズ酸水酸化亜鉛、炭酸水酸化亜鉛−マグネシウム−アルミニウム；硝酸亜鉛、亜硝酸亜鉛、リン酸亜鉛、ピロリン酸亜鉛；硫酸亜鉛、リン化亜鉛、セレン化亜鉛、テルル化亜鉛、および第ＶＩＩＢ族のオキソ酸の亜鉛塩（次亜ハロゲン酸塩、亜ハロゲン酸塩、ハロゲン酸塩、例えばヨウ素酸亜鉛、過ハロゲン酸塩、例えば過塩素酸亜鉛）；疑似ハロゲン化物の亜鉛塩（チオシアン酸亜鉛、シアン酸亜鉛、シアン化亜鉛）；酸化亜鉛、過酸化亜鉛、水酸化亜鉛、または混合水酸化酸化亜鉛も適している。
【０１８１】
好ましいのは、遷移金属のオキソ酸の亜鉛塩（例えば、クロム（ＶＩ）酸水酸化亜鉛、亜クロム酸亜鉛、モリブデン酸亜鉛、過マンガン酸亜鉛、モリブデン酸亜鉛）である。
【０１８２】
モノカルボン酸、ジカルボン酸、オリゴカルボン酸、ポリカルボン酸の亜鉛塩、例えば、ギ酸亜鉛、酢酸亜鉛、トリフルオロ酢酸亜鉛、プロピオン酸亜鉛、酪酸亜鉛、吉草酸亜鉛、カプリル酸亜鉛、オレイン酸亜鉛、ステアリン酸亜鉛、シュウ酸亜鉛、酒石酸亜鉛、クエン酸亜鉛、安息香酸亜鉛、サリチル酸亜鉛、乳酸亜鉛、アクリル酸亜鉛、マレイン酸亜鉛、コハク酸亜鉛、各種アミノ酸（グリシン）の塩、酸性のヒドロキシ官能基の塩（亜鉛フェノレートなど）、−ｐ−フェノールスルホン酸亜鉛、亜鉛アセチルアセトネート、スズ酸亜鉛、ジメチルジチオカルバミン酸亜鉛、トリフルオルメタンスルホン酸亜鉛も適している。
【０１８３】
チタン化合物では、チタン金属と同様、塩化チタン（ＩＩＩ）および／または（ＩＶ）、硝酸チタン（ＩＩＩ）および／または（ＩＶ）、硫酸チタン（ＩＩＩ）および／または（ＩＶ）、ギ酸チタン（ＩＩＩ）および／または（ＩＶ）、酢酸チタン（ＩＩＩ）および／または（ＩＶ）、臭化チタン（ＩＩＩ）および／または（ＩＶ）、フッ化チタン（ＩＩＩ）および／または（ＩＶ）、オキシ塩化チタン（ＩＩＩ）および／または（ＩＶ）、オキシ硫酸チタン（ＩＩＩ）および／または（ＩＶ）、酸化チタン（ＩＩＩ）および／または（ＩＶ）、チタン（ＩＩＩ）および／または（ＩＶ）−ｎ−プロポキシド、チタン（ＩＩＩ）および／または（ＩＶ）−ｎ−ブトキシド、チタン（ＩＩＩ）および／または（ＩＶ）イソプロポキシド、チタン（ＩＩＩ）および／または（ＩＶ）エトキシド、チタン（ＩＩＩ）および／または（ＩＶ）−２−エチルヘキシルオキシドが適している。
【０１８４】
スズ金属、ならびにスズ塩（塩化スズ（ＩＩ）および／または（ＩＶ））；酸化スズ、および、例えばスズ（ＩＶ）ｔｅｒｔ−ブトキシドなどのスズアルコキシドも適している。
【０１８５】
また、フッ化セリウム（ＩＩＩ）、塩化セリウム（ＩＩＩ）、および硝酸セリウム（ＩＩＩ）も適している。
【０１８６】
ジルコニウム化合物では、金属ジルコニウム金属、ならびに、塩化ジルコニウム、硫酸ジルコニウムなどのジルコニウム塩、酢酸ジルコニル、塩化ジルコニルが好ましい。さらに、酸化ジルコニウム、ならびにジルコニウム（ＩＶ）ｔｅｒｔ−ブトキシドも好ましい。
【０１８７】
好ましくは、反応は、０．１〜７０重量％、好ましくは５〜４０重量％の、アルキル亜ホスホン酸誘導体とジエステル形成性オレフィンとの付加物の塩の固形分含有率で遂行される。
【０１８８】
好ましくは、反応は、２０〜２５０℃の温度、好ましくは８０〜１２０℃の温度で遂行される。
【０１８９】
０．０１および１，０００バール、好ましくは０．１〜１００バールの圧力での反応の遂行。
【０１９０】
好ましくは、反応は、１＊１０−７〜１＊１０２時間の反応時間の間遂行される。
【０１９１】
金属Ｍｇ、Ｃａ、Ａｌ、Ｚｎ、Ｔｉ、Ｓｎ、Ｚｒ、Ｃｅ、またはＦｅの、アルキル亜ホスホン酸誘導体とジエステル形成性オレフィンとの付加物は、選択的、
０．０１〜１０重量％、好ましくは０．１〜１重量％の残留水分、
０．１〜２０００μｍ、好ましくは１０〜５００μｍの平均粒度、
８０〜８００ｇ／ｌ、好ましくは２００〜７００ｇ／ｌの嵩密度、
０．５〜１０、好ましくは１〜５のフレングル（Ｐｆｒｅｎｇｌｅ）流動性、
を有することが好ましい。
【０１９２】
好ましくは、本発明によるアルキル亜ホスホン酸誘導体とジエステル形成性オレフィンとの付加物の使用は、難燃剤としての使用である。
【０１９３】
本発明によるアルキル亜ホスホン酸誘導体とジエステル形成性オレフィンとの付加物は、その官能基を介して、例えばポリエステルなどの熱可塑性ポリマー中に、コポリマー成分として組み入れることができる。共重合反応プロセスでは、付加物の含有率が、防炎加工が施されるポリマーに所望の難燃性がもたらされるように、適合化される。慣用的な、フィラーまたは添加剤の性質を有する難燃剤と比較した場合の利点とは：ポリマー中での均一な分布、恒久的な定着（ブリードまたは蒸発なし）、および向上された機械的靱性特性および強度特性である。このような難燃化されたコポリマーは、ポリマー中で配合することもできる。これによっても同様に、慣用的な、フィラーまたは添加剤の性質を有する難燃剤と比べて、より最適なブレンドが生じる。
【０１９４】
本発明によるアルキル亜ホスホン酸誘導体とジエステル形成性オレフィンとの付加物は、場合により、欧州特許出願公開第１６９３４０３号（特許文献１）に記載されるように、貯蔵可能である：同特許の難燃化された熱可塑性成形材料は、アルキル亜ホスホン酸誘導体とジエステル形成性オレフィンとの付加物を、ポリマー骨格の構造単位として有する。本発明による付加物は、そのとき、化学結合の形成によってポリマーのマクロ分子中へ反応する。これは、モノマー同士の重合化の際の挿入によって、あるいはマクロ分子鎖の開裂による後からの挿入そして本発明による付加物の挿入によって起こる。
【０１９５】
ポリマー骨格の構造単位としての本発明によるアルキル亜ホスホン酸誘導体とジエステル形成性オレフィンとの付加物は、マクロ分子上にランダムに分布させることができる。それに対応して、（例えば、米国特許第３９４１７５２号（特許文献２）に記載されるように）ときどき、末端基として生じる場合がある。
【０１９６】
原則的に、本発明による付加物をポリマー中へ反応させるいずれの方法も利用できる。例えば、熱可塑性ポリマーを、本発明の付加物と混合することが。
【０１９７】
本発明のアルキル亜ホスホン酸誘導体とジエステル形成性オレフィンとの付加物は、ポリアミド類のポリマー骨格の構造単位として使用することもできる。典型的には、そのように難燃化されたポリアミドは、０．０５〜５．０重量％、好ましくは０．４〜２．０重量％のリンを含有する。
【０１９８】
本発明のアルキル亜ホスホン酸誘導体とジエステル形成性オレフィンとの付加物の使用は、難燃化された熱可塑性ポリマー成形材料を製造するための使用であることが好ましい。
【０１９９】
難燃化された熱可塑性ポリマー成形材料は、本発明のアルキル亜ホスホン酸誘導体とジエステル形成性オレフィンとの付加物を、０．５〜４５重量％、熱可塑性ポリマーまたはその混合物を０．５〜９５重量％含有することが好ましく、その際、成分の合計は１００重量％である。
【０２００】
難燃化された熱可塑性ポリマー成形材料は、本発明のアルキル亜ホスホン酸誘導体とジエステル形成性オレフィンとの付加物を０．５〜４０重量％、熱可塑性ポリマーまたはその混合物を１０〜８５．５重量％、添加剤を２〜４０重量％、増量剤または強化材を２〜４０重量％含有することが好ましく、その際、成分の合計は１００重量％である。
【０２０１】
好ましくは、添加剤は、抗酸化剤、帯電防止剤、発泡剤、さらなる難燃剤、熱安定剤、耐衝撃性改良剤、加工助剤、滑剤、光安定剤、防滴剤、混和剤、強化剤、増量材、核生成剤、核剤、レーザーマーキング用の添加剤、加水分解安定剤、鎖延長剤、着色顔料、軟化剤、および／または可塑剤である。
【０２０２】
アルミニウム三水和物、酸化アンチモン、臭素化した芳香族炭化水素、または脂環式炭化水素、フェノール、エーテル、クロロパラフィン、ヘキサクロロシクロペンタジエン付加物、赤リン、メラミン誘導体、シアヌル酸メラミン、ポリリン酸アンモニウム、および水酸化マグネシウム；加えてさらなる難燃剤、特にジアルキルホスフィン酸塩もまた、好ましい添加剤である。
【０２０３】
ポリマーは、熱可塑性または熱硬化性ポリマーであることが好ましい。
【０２０４】
熱可塑性ポリマーは、モノオレフィンおよびジオレフィンのポリマー、例えば、ポリプロピレン、ポリイソブチレン、ポリブテン−１、ポリ−４−メチルペンテン−１、ポリイソプレン、またはポリブタジエン、ならびに、例えば、シクロペンテンまたはノルボルナンなどのシクロオレフィンのポリマー；さらに、ポリエチレン（場合により架橋されたものであってもよい）、例えば、高密度ポリエチレン（ＨＤＰＥ）、高密度および高分子量ポリエチレン（ＨＤＰＥ−ＨＭＷ）、高密度および超高分子量ポリエチレン（ＨＤＰＥ−ＵＨＭＷ）、中密度ポリエチレン（ＭＤＰＥ）、低密度ポリエチレン（ＬＤＰＥ）、線状低密度ポリエチレン（ＬＬＤＰＥ）、分岐鎖状低密度ポリエチレン（ＢＬＤＰＥ）、およびそれらの混合物であることが好ましい。
【０２０５】
熱可塑性ポリマーは、モノオレフィン相互間およびジオレフィン相互間のコポリマー、またはモノオレフィンおよびジオレフィンと他のビニルモノマーとのコポリマー、例えば、エチレン−プロピレンコポリマー、線状低密度ポリエチレン（ＬＬＤＰＥ）、およびこれらと低密度ポリエチレン（ＬＤＰＥ）との混合物、プロピレン−ブテン−１−コポリマー、プロピレン−イソブチレンコポリマー、エチレン−ブテン−１−コポリマー、エチレン−ヘキセンコポリマー、エチレン−メチルペンテンコポリマー、エチレン−ヘプテンコポリマー、エチレン−オクテンコポリマー、プロピレン−ブタジエンコポリマー、イソブチレン−イソプレンコポリマー、エチレン−アクリル酸アルキルコポリマー、エチレン−メタクリル酸アルキルコポリマー、エチレン−酢酸ビニルコポリマー、およびそれらと一酸化炭素とのコポリマー、または、エチレン−アクリル酸コポリマー、およびそれらの塩（アイオノマー）、ならびに、エチレンと、プロピレンと、例えばヘキサジエン、ジシクロペンタジエンなどのジエン、またはエチリデンノルボルナンとのターポリマー；さらに、そのようなコポリマーの相互間の混合物、例えば、ポリプロピレン／エチレン−プロピレンコポリマー、ＬＤＰＥ／エチレン−酢酸ビニルコポリマー、ＬＤＰＥ／エチレン−アクリル酸コポリマー、ＬＬＤＰＥ／エチレン−酢酸ビニルコポリマー、ＬＬＤＰＥ／エチレン−アクリル酸コポリマー、および、ポリアルキレン／一酸化炭素交互コポリマーまたはポリアルキレン／一酸化炭素ランダムコポリマー、および、これらと、例えばポリアミドなどの他のポリマーとの混合物であることが好ましい。
【０２０６】
ポリマーは、水素化により改質（例えば粘着性付与剤樹脂）されたものも含めて、炭化水素樹脂（例えばＣ５〜Ｃ９）、および、ポリアルキレンおよびデンプンの混合物であることが好ましい。
【０２０７】
熱可塑性ポリマーは、ポリスチレン、ポリ−（ｐ−メチルスチレン）、および／またはポリ−（α−メチルスチレン）であることが好ましい。
【０２０８】
熱可塑性ポリマーは、スチレンまたはα−メチルスチレンと、ジエンまたはアクリル誘導体とのコポリマー、例えば、スチレン−ブタジエン、スチレン−アクリロニトリル、スチレン−アルキルメタクリレート、スチレン−ブタジエン−アルキルアクリレート、スチレン−ブタジエン−アルキルメタクリレート、スチレン−マレイン酸無水物、スチレン−アクリロニトリル−メチルアクリレート；複数のスチレン−コポリマーと、それ以外の一つのポリマー、例えば、ポリアクリレート、ジエンポリマー、またはエチレン−プロピレン−ジエンターポリマーからなる、耐衝撃性に優れた混合物；ならびに、スチレンのブロックコポリマー、例えばスチレン−ブタジエン−スチレン、スチレン−イソプレン−スチレン、スチレン−エチレン／ブチレン−スチレン、またはスチレン−エチレン／プロピレン−スチレンであることが好ましい。
【０２０９】
熱可塑性ポリマーは、スチレンまたはα−メチルスチレンのグラフトコポリマー、例えばポリブタジエンにグラフト重合したスチレン、ポリブタジエン−スチレン−アクリロニトリルコポリマーまたはポリブタジエン−アクリロニトリルコポリマーにグラフト重合したスチレン、ポリブタジエンにグラフト重合した、スチレンおよびアクリロニトリル（もしくはメタクリルニトリル）；ポリブタジエンにグラフト重合した、スチレン、アクリロニトリル、およびメチルメタクリレート；ポリブタジエンにグラフト重合した、スチレンおよび無水マレイン酸；ポリブタジエンにグラフト重合した、スチレン、アクリロニトリル、および無水マレイン酸、またはマレイン酸イミド；ポリブタジエンにグラフト重合した、スチレンおよびマレイン酸イミド、ポリブタジエンにグラフト重合した、スチレン、およびアルキルアクリレート、もしくはアルキルメタクリレート、エチレン−プロピレン−ジエンターポリマーにグラフト重合した、スチレンおよびアクリロニトリル、ポリアルキルアクリレートまたはポリアルキルメタクリレートにグラフト重合した、スチレンおよびアクリロニトリル、アクリレート−ブタジエン−コポリマーにグラフト重合した、スチレンおよびアクリロニトリル、ならびにこれらの、例えばいわゆるＡＢＳ（アクリロニトリル−ブタジエン−スチレン）、ＭＢＳ（メチルメタクリレート−ブタジエン−スチレン）、ＡＳＡ（アクリロニトリル−スチレン−アクリレート）、またはＡＥＳ（アクリロニトリル−エチレン−スチレン）ポリマーとして知られるような混合物であることが好ましい。
【０２１０】
熱可塑性ポリマーは、ハロゲンを含有したポリマー、例えば、ポリクロロプレン、塩化ゴム、イソブチレン−イソプレンからなる塩素化および臭素化したコポリマー（ハロブチルゴム）、塩素化またはクロルスルホン化したポリエチレン、エチレンおよび塩素化エチレンのコポリマー、エピクロルヒドリンホモポリマーおよびエピクロルヒドリンコポリマー、特に、例えば、ポリ塩化ビニル、ポリ塩化ビニリデン、ポリフッ化ビニル、ポリフッ化ビニリデンなどの、ハロゲンを含有したビニル化合物からなるポリマー；ならびに、それらのコポリマー、例えば、塩化ビニル−塩化ビニリデン、塩化ビニル−酢酸ビニル、または塩化ビニリデン−酢酸ビニルであることが好ましい。
【０２１１】
熱可塑性ポリマーは、α−不飽和酸、β−不飽和酸、およびそれらの誘導体から誘導されたポリマー、例えば、ポリアクリレートおよびポリメタクリレート、ブチルアクリレートを用いて耐衝撃性を改質したポリメチルメタクリレート、ポリアクリルアミド、およびポリアクリロニトリル、ならびに、前記各モノマーの相互間のコポリマー、または前記各モノマーと他の不飽和モノマーとのコポリマー、例えば、アクリロニトリル−ブタジエンコポリマー、アクリロニトリル−アルキルアクリレートコポリマー、アクリロニトリル−アクリル酸アルコキシアルキルコポリマー、アクリロニトリル−ハロゲン化ビニルコポリマー、またはアクリロニトリル−アルキルメタクリレート−ブタジエン−ターポリマーであることが好ましい。
【０２１２】
熱可塑性ポリマーは、不飽和アルコール、およびアミン、もしくはそれらのアセタール、またはアシル誘導体から誘導されるような、例えば、ポリビニルアルコール、ポリ酢酸ビニル、ポリステアリン酸ビニル、ポリ安息香酸ビニル、ポリマレイン酸ビニル、ポリビニルブチラール、ポリフタル酸アリル、ポリアリルメラミン；ならびに、それらのオレフィンとのコポリマーであることが好ましい。
【０２１３】
熱可塑性ポリマーは、環状エーテルのホモポリマーおよびコポリマー、例えば、ポリアルキレングリコール、ポリエチレンオキシド、ポリプロピレンオキシド、またはそれらとビスグリシジルエーテルとのコポリマーであることが好ましい。
【０２１４】
ポリマーは、ポリオキシメチレンのような熱可塑性ポリアセタール、ならびに、例えば酸化エチレンなどのようなコモノマーを含有するような、ポリオキシメチレン；熱可塑性ポリウレタン、アクリレート、またはＭＢＳ樹脂を用いて改質した、ポリアセタールであることが好ましい。
【０２１５】
熱可塑性ポリマーは、ポリフェニレンオキシド、およびポリフェニレンスルフィド、ならびに、それらとスチレンポリマーまたはポリアミドとの混合物であることが好ましい。
【０２１６】
熱可塑性ポリマーは、一方が末端ヒドロキシル基を有するポリエーテル、ポリエステル、およびポリブタジエンから、他方が脂肪族ポリイソシアネートまたは芳香族ポリイソシアネートから誘導されるポリウレタン、およびそれらの前駆体であることが好ましい。
【０２１７】
熱可塑性ポリマーは、ジアミンおよびジカルボン酸から、および／または、アミノカルボン酸またはこれに相当するラクタムから誘導される、ポリアミドおよびコポリアミド、例えば、ポリアミド４、ポリアミド６（Ａｋｕｌｏｎ（登録商標）Ｋ１２２、ＤＳＭ；Ｚｙｔｅｌ（登録商標）７３０１、ＤｕＰｏｎｔ社；Ｄｕｒｅｔｈａｎ（登録商標）Ｂ２９、Ｂａｙｅｒ社）、ポリアミド６／６（Ｚｙｔｅｌ（登録商標）１０１、ＤｕＰｏｎｔ社；Ｄｕｒｅｔｈａｎ（登録商標）Ａ３０、Ｄｕｒｅｔｈａｎ（登録商標）ＡＫＶ、Ｄｕｒｅｔｈａｎ（登録商標）ＡＭ、Ｂａｙｅｒ社；Ｕｌｔｒａｍｉｄ（登録商標）Ａ３、ＢＡＳＦ社）６／１０、６／９、６／１２、４／６、１２／１２、ポリアミド１１、ポリアミド１２（Ｇｒｉｌｌａｍｉｄ（登録商標）Ｌ２０、Ｅｍｓ  Ｃｈｅｍｉｅ社）、ｍ−キシレン、ジアミンおよびアジピン酸を出発材料とする芳香族ポリアミド；ヘキサメチレンジアミン、およびイソフタル酸および／またはテレフタル酸、および場合により改質剤として使用される一つののエラストマーから調製されるポリアミド、例えば、ポリ−２，４，４−トリメチルヘキサメチレンテレフタルアミド、またはポリ−ｍ−フェニレンイソフタルアミド；前記各ポリアミドと、ポリオレフィン、オレフィンコポリマー、イオノマー、または、化学結合あるいはグラフト重合されたエラストマーとのブロックコポリマー；または、前記各ポリアミドと各種ポリエーテル、例えばポリエチレングリコール、ポリプロピレングリコール、またはポリテトラメチレングリコールとのブロックコポリマーであることが好ましい。さらに、ＥＰＤＭまたはＡＢＳを用いて改質したポリアミドまたはコポリアミド；ならびに、加工の間に縮合されたポリアミド（「ＲＩＭポリアミド系」）も好ましい。
【０２１８】
ポリマーは、ポリ尿素、ポリイミド、ポリアミドイミド、ポリエーテルイミド、ポリエステルイミド、ポリヒダントインおよびポリベンズイミダゾールであることが好ましい。
【０２１９】
熱可塑性ポリマーは、ジカルボン酸およびジアルコールから、および／または、ヒドロキシカルボン酸またはこれに相当するラクトンから誘導されるポリエステル、例えば、ポリエチレンテレフタレート、ポリブチレンテレフタレート（Ｃｅｌａｎｅｘ（登録商標）２５００、Ｃｅｌａｎｅｘ（登録商標）２００２、Ｃｅｌａｎｅｓｅ社；Ｕｌｔｒａｄｕｒ（登録商標）、ＢＡＳＦ社）、ポリ−１，４−ジメチロールシクロヘキサンテレフタレート、ポリヒドロキシベンゾエート、ならびに、ヒドロキシル末端基を持つポリエーテルから誘導されるブロック−ポリエーテルエステル；さらに、ポリカーボネートまたはＭＢＳ樹脂を用いて改質したポリエステルであることが好ましい。
【０２２０】
熱可塑性ポリマーは、ポリカーボネート、ポリエステルカーボネート、さらには、ポリスルホン、ポリエーテルスルホンおよびポリエーテルケトンであることが好ましい。
【０２２１】
ポリマーは、前述のポリマーの混合物（ポリブレンド）、例えば、ＰＰ／ＥＰＤＭ（ポリプロピレン／エチレン−プロピレン−ジエンゴム）、ポリアミド／ＥＰＤＭ、またはポリアミド／ＡＢＳ、ＰＶＣ／ＥＶＡ、ＰＶＣ／ＡＢＳ、ＰＶＣ／ＭＢＳ、ＰＣ／ＡＢＳ、ＰＢＴＰ／ＡＢＳ、ＰＣ／ＡＳＡ、ＰＣ／ＰＢＴ、ＰＶＣ／ＣＰＥ、ＰＶＣ／アクリレート、ＰＯＭ／熱可塑性ＰＵＲ、ＰＣ／熱可塑性ＰＵＲ、ＰＯＭ／アクリレート、ＰＯＭ／ＭＢＳ、ＰＰＯ／ＨＩＰＳ、ＰＰＯ／ＰＡ６．６のブレンドおよびコポリマー、ＰＡ／ＨＤＰＥ、ＰＡ／ＰＰ、ＰＡ／ＰＰＯ、ＰＢＴ／ＰＣ／ＡＢＳ、またはＰＢＴ／ＰＥＴ／ＰＣであることが好ましく、ここで、これらの略号の内、ＰＰはポリプロピレンを、ＥＰＤＭは（エチレン−プロピレン−ジエンゴム）を、ＡＢＳはアクリロニトリル−ブタジエン−スチレンを、ＰＶＣはポリ塩化ビニルを、ＥＶＡはエチレン−酢酸ビニルを、ＭＢＳはメチルメタクリレート−ブタジエン−スチレンを、ＰＣはポリカーボネートを、ＰＢＴＰはポリブチレンテレフタレートを、ＣＰＥは塩素化ポリエチレンを、ＰＯＭはポリオキシメチレンを、ＰＰＯはポリフェニレンオキシドを、ＰＵＲはポリウレタンを、ＰＣはポリカーボネートを、ＨＩＰＳは耐衝撃改質スチレンポリマーを、ＰＡはポリアミドを、ＨＤＰＥは高密度ポリエチレンを、ＰＢＴはポリブチレンテレフタレートを、ＰＥＴはポリエチレンテレフタレートを意味する。
【０２２２】
本発明によるアルキル亜ホスホン酸誘導体とジエステル形成性オレフィンとの付加物は、難燃化されたポリマー成形体、ポリマーフィルム、ポリマー糸、およびポリマー繊維を製造するための使用であることが好ましい。
【０２２３】
これらの難燃性のポリマー成形体、ポリマーフィルム、ポリマー糸、およびポリマー繊維は、本発明によるアルキル亜ホスホン酸誘導体とジエステル形成性オレフィンとの付加物を０．５〜４５重量％、熱可塑性ポリマーまたはその混合物を０．５〜９８重量％、添加剤を０．５〜５５重量％、およびフィラーまたは強化材を０．５〜５５重量％含有することが好ましい。
【０２２４】
最後に本発明は、本発明による難燃化されたポリマー成形材料を、射出成形（例えば射出成形機（Ａａｒｂｕｒｇ  Ａｌｌｒｏｕｎｄｅｒ型）およびプレス、発泡射出成形、内部ガス圧利用射出成形、吹込成形、フィルムキャスティング、カレンダー加工、昇温して行われるラミネート加工またはコーティングにより、高温で、難燃化されたポリマー成形体に加工することを特徴とする、難燃化されたポリマー成形体の製造方法にも関する。
【０２２５】
本発明によるアルキル亜ホスホン酸誘導体とジエステル形成性オレフィンとの付加物は、官能基を介して、例えば不飽和ポリエステルまたはエポキシドなどの熱硬化性ポリマー中へコポリマー成分として導入することができる。
【０２２６】
熱硬化性ポリマーは、飽和ジカルボン酸および不飽和ジカルボン酸またはそれらの無水物と、多価アルコールのコポリエステル、ならびに、架橋剤としてのビニル化合物から誘導される不飽和ポリエステル樹脂（ＵＰ樹脂）であることが好ましい。ＵＰ樹脂は、開始剤（例えば過酸化物）および反応促進剤によるラジカル重合によって硬化される。
【０２２７】
ポリエステル樹脂を製造するための好ましい不飽和ジカルボン酸およびその誘導体は、無水マレイン酸およびフマル酸である。
【０２２８】
好ましい飽和ジカルボン酸は、フタル酸、イソフタル酸、テレフタル酸、テトラヒドロフタル酸、アジピン酸である。
【０２２９】
好ましいジオールは、１，２−プロパンジオール、エチレングリコール、ジエチレングリコール、およびネオペンチルグリコール、ネオペンチルグリコール、エトキシル化またはプロポキシル化したビスフェノールＡである。
【０２３０】
架橋反応のための好ましいビニル化合物は、スチレンである。
【０２３１】
好ましい硬化剤系は、過酸化物および金属共開始剤（Ｍｅｔａｌｌｃｏｉｎｉｔｉａｔｏｒｅｎ）、例えばヒドロペルオキシドおよびオクタン酸コバルトおよび／または過酸化ベンゾイルおよび芳香族アミンおよび／またはＵＶ光、および光増感剤、例えばベンゾインエーテルである。
【０２３２】
好ましいヒドロペルオキシドは、ジ−ｔｅｒｔ．−ブチルペルオキシド、ｔｅｒｔ．−ブチルペルオクトエート、ｔｅｒｔ．−ブチルペルピバレート、ｔｅｒｔ．−ブチルペル−２−エチルヘキサノエート、モノ過マレイン酸−ｔｅｒｔ．−ブチル、過イソ酪産−ｔｅｒｔ．−ブチル、過酸化ベンゾイル、過酸化ジアセチル、過酸化コハク酸、過酸化−ｐ−クロルベンゾイルペルオキシド、ジシクロヘキシルペルオキシドジカルボネートである。
【０２３３】
開始剤は、全コモノマーの質量に基づいて、０．１〜２０重量％、好ましくは０．２〜１５重量％の量で使用されることが好ましい。
【０２３４】
好ましい金属共開始剤は、コバルト化合物、マンガン化合物、鉄化合物、バナジウム化合物、ニッケル化合物、または鉛化合物である。金属共開始剤は、全コモノマーの質量に基づいて、０．０５〜１重量％の量で使用されることが好ましい。
【０２３５】
好ましい芳香族アミンは、ジメチルアニリン、ジメチル−ｐ−トルエン、ジエチルアニリンおよびフェニルジエタノールアミンである。
【０２３６】
難燃化されたコポリマーの製造方法は、少なくとも一つのＣ４〜Ｃ８−ジカルボン酸から誘導された、少なくとも一つのエチレン性不飽和ジカルボン酸無水物、少なくとも一つのビニル芳香族化合物および一つのポリオールをコポリマー化し、そして本発明によるアルキル亜ホスホン酸誘導体とジエステル形成性オレフィンとの付加物と反応させることを特徴とする。
【０２３７】
難燃化された熱硬化性材料の製造方法は、熱硬化性樹脂を、本発明によるアルキル亜ホスホン酸誘導体とジエステル形成性オレフィンとの付加物からなる難燃性成分と混合して、その結果として得られた混合物を、３〜１０バールの圧力および２０〜６０℃の温度で、湿式プレス（Ｋａｌｔｐｒｅｓｓｕｎｇ（冷間プレス））することを特徴とする。
【０２３８】
難燃化された熱硬化性材料の別の製造方法は、熱硬化性樹脂を、本発明によるアルキル亜ホスホン酸誘導体とジエステル形成性オレフィンとの付加物と混合し、そして結果として得られた混合物を、３〜１０バールの圧力および８０〜１５０℃の温度で湿式プレス（Ｗａｒｍ−  ｏｄｅｒ  Ｈｅｉｓｓｐｒｅｓｓｕｎｇ（温間プレスまたはホットプレス）することを特徴とする。
【０２３９】
ポリマーは、慣用的な硬化剤および／または反応促進剤を利用して架橋される、脂肪族、脂環式、複素環式、または芳香族のグリシジル化合物から、例えばビスフェノールＡ−ジグリシジルエーテル、ビスフェノール−Ｆ−ジグリシジルエーテルから誘導された、架橋されたエポキシ樹脂であることが好ましい。
【０２４０】
適切なグリシジル化合物は、ビスフェノールＡ−ジグリシジルエステル、ビスフェノールＦ−ジグリシジルエステル、フェノール−ホルムアルデヒド樹脂およびクレゾール−ホルムアルデヒド樹脂のポリグリシジルエステル、フタル酸、イソフタル酸、テレフタル酸、およびトリメリト酸のポリグリシジルエステル、芳香族アミンおよび複素環式窒素塩基のＮ−グリシジル化合物、ならびに、多価脂肪族アルコールのジグリシジル化合物およびポリグリシジル化合物である。
【０２４１】
適切な硬化剤は、ポリアミン、例えば、ジエチレントリアミントリエチレンテトラミン、アミノエチルピペラジン、イソホロンジアミン、ポリアミドアミン、ジアミノジフェニルメタン、ジアミノジフェノールスルホン、およびジシアンジアミドと同様に、多塩基酸またはその無水物、例えば、無水フタル酸、無水マレイン酸、テトラヒドロフタル酸無水物、メチルテトラヒドロフタル酸無水物、ヘキサヒドロフタル酸無水物、およびメチルヘキサヒドロフタル酸無水物など、ならびに、フェノール、例えばフェノール−ノボラック樹脂、クレゾール−ノボラック樹脂、ジシクロペンタジエン−フェノール付加物樹脂、フェノールアラルキル樹脂、クレゾールアラルキル樹脂、ナフトールアラルキル樹脂、ビフェノール改質フェノールアラルキル樹脂、フェノールトリメチロールメタン樹脂、テトラフェニロールエタン樹脂、ナフトール−ノボラック樹脂、ナフトール−フェノール−共縮合物樹脂、ナフトール−クレゾール−共縮合物樹脂、ビフェノール改質フェノール樹脂、およびアミノトリアジン改質フェノール樹脂などである。全ての硬化剤は、単独で、または相互に組み合わせて使用することができる。
【０２４２】
重合化の際の架橋に適した触媒または反応促進剤は、第３アミン、ベンジルジメチルアミン、Ｎ−アルキルピリジン、イミダゾール、１−メチルイミダゾール、２−メチルイミダゾール、２−エチル−４−メチルイミダゾール、２−エチル−４−メチルイミダゾール、２−フェニルイミダゾール、２−ヘプタデシルイミダゾール、有機酸の金属塩、ルイス酸、およびアミン錯体塩である。
【０２４３】
エポキシ樹脂は、電気部品または電子部品の封止に適していて、そして、注入プロセスおよび含浸プロセスに適している。エポキシ樹脂は、電子技術部門においては、優位に難燃加工が施され、そしてプリント基板や絶縁体に使用される。
【０２４４】
ポリマーは、一方がアルデヒドから、他方がフェノール、尿素、またはメラミンから誘導される、フェノール−ホルムアルデヒド樹脂、尿素−ホルムアルデヒド樹脂、およびメラミン−ホルムアルデヒド樹脂などの架橋ポリマーであることが好ましい。ポリマーは、置換アクリル酸エステル、例えば、エポキシアクリレート、ウレタンアクリレート、またはポリエステルアクリレートなどから誘導される、架橋可能なアクリル樹脂であることが好ましい。
【０２４５】
好ましくは、ポリマーは、メラミン樹脂、尿素樹脂、イソシアネート、イソシアヌレート、ポリイソシアネートまたはエポキシ樹脂と架橋した、アルキド樹脂、ポリエステル樹脂およびアクリレート樹脂である。
【０２４６】
本発明は、本発明によるアルキル亜ホスホン酸誘導体とジエステル形成性オレフィンとの付加物０．１〜５０重量部、ポリイソシアネート３０〜６５重量部およびポリオール３０〜６５重量部の反応によって製造される難燃化されたポリウレタン成形材料にも関する。
【０２４７】
難燃化されたポリウレタン成形材料の製造方法は、１７０〜７０重量部、好ましくは１３０〜８０重量部のポリイソシアネートを、１００重量部のポリオール、０．１〜５０重量部の本発明によるアルキル亜ホスホン酸誘導体とジエステル形成性オレフィンとの付加物、および、０．１〜４重量部、特に好ましくは１〜２重量部の触媒を投入して反応させ、そして任意に０．１〜１．８重量部、好適には０．３〜１．６重量部の発泡剤でもって発泡させることを特徴とする。
【０２４８】
好ましいポリオールは、開始剤として用いられる、エチレングリコール、１，２−プロパンジオール、ビスフェノールＡ、トリメチロールプロパン、グリセリン、ペンタエリスロール（Ｐｅｎｔａｅｒｙｔｈｒｏｌ）、ソルビット、糖、分解デンプン、エチレンジアミン、ジアミノトルエン、および／またはアニリンの、アルケンオキシド付加物である。２〜４個の炭素原子を有するオキシアルキル化剤が好ましく、特に好ましくはエチレンオキシドおよびプロピレンオキシドである。
【０２４９】
好ましいポリエステル−ポリオールは、エチレングリコール、ジエチレングリコール、プロピレングリコール、１，４−ブタンジオール、１，５−ペンタンジオール、メチルペンタンジオール、１，６−ヘキサンジオール、トリメチロールプロパン、グリセリン、ペンタエリスリトール、ジグリセロール、グルコース、および／またはソルビットなどのポリアルコールと、シュウ酸、マロン酸、コハク酸、酒石酸、アジピン酸、セバシン酸、マレイン酸、フマル酸、フタル酸、および／またはテレフタル酸などの二塩基酸とのポリ縮合によって得られる。これらのポリエステル−ポリオールは、単独で使用されることも、組み合わせて使用されることもできる。
【０２５０】
適切なポリイソシアネートは、２個以上のイソシアネート基を持つ、芳香族、脂環式、または脂肪族のポリイソシアネート、およびそれらの混合物である。好ましいのは、トリルジイソシアネート、メチレンジフェニルジイソシアネート、ナフチレンジイソシアネート、キシリレンジイソシアネート、トリス−４−イソシアナトフェニル）メタン、およびポリメチレンポリフェニレンジイソシアネートなどの芳香族ポリイソシアネート；メチレンジフェニルジイソシアネート、トリルジイソシアネートなどの脂環式ポリイソシアネート；脂肪族ポリイソシアネート、およびヘキサメチレンジイソシアネート、イソホロンジイソシアネート、デメリル（ｄｅｍｅｒｙｌ）ジイソシアネート、１，１−メチレンビス（４−イソシアナトシクロヘキサン−４，４'−ジイソシアナトジシクロヘキシルメタン異性体混合物、１，４−シクロヘキシルジイソシアネート、Ｄｅｓｍｏｄｕｒ（登録商標）型（Ｂａｙｅｒ）、およびリシンジイソシアネート、およびそれの混合物である。
【０２５１】
適切なポリイソシアネートは、ポリイソシアネートと、ポリオール、尿素、カルボジイミド、および／またはビウレットとの反応によって得られた改質生成物である。
【０２５２】
ポリウレタンの製造に適した触媒は、強塩基、カルボン酸のアルカリ金属塩、または脂肪族第３アミンである。好ましいのは、水酸化第４アンモニウム、アルカリ金属水酸化物またはアルコキシド、酢酸ナトリウムまたは酢酸カリウム、オクタン酸カリウム、安息香酸ナトリウム、１，４−ジアザビシクロ［２．２．２］オクタン、Ｎ，Ｎ，Ｎ'，Ｎ'−テトラメチルヘキサメチレンジアミン、Ｎ，Ｎ，Ｎ'，Ｎ'−テトラメチルプロピレンジアミン、Ｎ，Ｎ，Ｎ'，Ｎ'，Ｎ”−ペンタメチルジエチレントリアミン、Ｎ，Ｎ'−ジ−（Ｃ１〜Ｃ２）−アルキルピペラジン、トリメチルアミノエチルピペラジン、Ｎ，Ｎ−ジメチルシクロヘキシルアミン、Ｎ，Ｎ−ジメチルベンジルアミン、Ｎ−メチルモルホリン、Ｎ−エチルモルホリン、トリメチルアミン、トリエチルアミン、トリブチルアミン、トリエチレンジアミン、ビス（ジメチルアミノアルキル）ピペラジン、Ｎ，Ｎ，Ｎ'，Ｎ'−テトラメチルエチレンジアミン、Ｎ，Ｎ−ジエチルベンジルアミン、ビス（Ｎ，Ｎ−ジエチルアミノエチル）アジペート、Ｎ，Ｎ，Ｎ'，Ｎ'−テトラメチル−１，３−ブタンジアミン、Ｎ，Ｎ−ジエチル−β−フェニルエチルアミン、１，２−ジメチルイミダゾール、２−メチルイミダゾールである。
【０２５３】
ポリイソシアネートとポリオールの重量比は、ポリオール１００重量部に基づいて、１７０：７０、特に１３０：８０であることが好ましい。
【０２５４】
触媒の重量比は、ポリオール１００重量部に基づいて、０．１〜４重量部、特に好ましくは１〜２重量部であることが好ましい。
【０２５５】
ポリウレタン用の好ましい発泡剤は、水、炭化水素、ヒドロフルオロクロロカーボン、ヒドロフルオロカーボンなどである。ポリウレタン用の発泡剤の量は、ポリオール１００重量部に対して０．１〜１．８重量部、好適には０．３〜１．６重量部、特に０．８〜１．６重量部である。
【発明を実施するための形態】
【０２５６】
本発明を下記の例により詳述する。
【０２５７】
難燃化されたポリマー成形材料および難燃化されたポリマー成形体の製造、加工および試験
難燃性成分を、ポリマーペレットおよび場合により添加剤と混ぜ合わせ、そして二軸スクリュー押出機（Ｌｅｉｓｔｒｉｔｚ  ＬＳＭ（登録商標）３０／３４型）に、２３０〜２６０℃（ＰＢＴ−ＧＶ）もしくは２６０〜２８０℃（ＰＡ６６−ＧＶ）の温度で導入する。均質なポリマーストランドを引き出して、水浴中で冷却し、引き続いてペレット化した。
【０２５８】
十分な乾燥後、これらの成形材料を、射出成形機（Ａａｒｂｕｒｇ  Ａｌｌｒｏｕｎｄｅｒ型）に、２４０〜２７０℃（ＰＢＴ−ＧＶ）または２６０〜２９０℃（ＰＡ６６−ＧＶ）のマッス温度で試験片に加工した。これらの試験片の耐燃性（難燃性）を、ＵＬ９４試験（Ｕｎｄｅｒｗｒｉｔｅｒ  Ｌａｂｏｒａｔｏｒｉｅｓ）に準拠して試験し、そして分類する。
【０２５９】
それぞれの混合物からの試験片について、燃焼等級ＵＬ９４（Ｕｎｄｅｒｗｒｉｔｅｒ  Ｌａｂｏｒａｔｏｒｉｅｓ）を厚さ１．５ｍｍの試験片で測定した。
【０２６０】
ＵＬ９４に従い、次の燃焼等級（Ｂｒａｎｄｋｌａｓｓｅ）が与えられる：
Ｖ−０：  １０秒間超の後燃焼（Ｎａｃｈｂｒｅｎｎｅｎ）がなく、１０回の接炎時の後燃焼時間の合計が５０秒間未満であり、燃焼滴下物がなく、試料の完全燃焼がなく、接炎終了後の３０秒間超の試料の後有炎燃焼がない。
Ｖ−１：  接炎燃焼完了後の３０秒超の後燃焼がなく、１０回の接炎時の後燃焼時間の合計が２５０秒間未満であり、接炎燃焼後の試料の６０秒超の後有炎燃焼がなく、残りの基準はＶ−０と同様。
Ｖ−２：  燃焼滴下物による綿の発火がなく、残りの基準はＶ−１と同様である。
分類不可（ｎｋｌ）：  燃焼等級Ｖ−２を満たしていない。
【０２６１】
個々の検査した試料について、更にＬＯＩ値を測定した。このＬＯＩ値（限界酸素指数：Ｌｉｍｉｔｉｎｇ  Ｏｘｙｇｅｎ  Ｉｎｄｅｘ）は、ＩＳＯ４５８９に従って測定される。ＩＳＯ４５８９によれば、ＬＯＩは、酸素および窒素の混合物中でプラスチックの燃焼がかろうじて維持される、体積百分率で表した最低酸素濃度酸素に相当する。ＬＯＩ値が高いほど、被験材料は燃えにくくなる。
ＬＯＩ  ２３  可燃性
ＬＯＩ  ２４〜２８  条件的に可燃性
ＬＯＩ  ２９〜３５  難燃性
ＬＯＩ  ＞３６  非常に難燃性
【０２６２】
例１
撹拌機およびインテンシヴクーラー（ｉｎｔｅｎｓｉｖｋｕｅｈｌｅｒ）を備えた三つ口フラスコ中に、室温で水１８８ｇを投入し、そして撹拌下で窒素を通して脱気する。それから窒素下で硫酸パラジウム（ＩＩ）０．２ｍｇおよびトリス（３−スルホフェニル）ホスフィン三ナトリウム塩２．３ｍｇをこれに加えて撹拌した後、水６６ｇ中のホスフィン酸６６ｇを添加する。この反応液を、２ｌビュッヒ（Ｂｕｅｃｈｉ）反応器に移し替え、そして撹拌下および加圧下でエチレンを装填し、そしてその反応混合物を８０℃に加熱する。エチレン２８ｇが導入された後、冷却して、遊離されたエチレンを排出させる。その反応混合物から、回転蒸発器で溶媒を除去する。残滓をＶＥ−Ｗａｓｓｅｒ１００ｇと混合し、そして室温で撹拌した後これをろ過し、そしてそのろ液をトルエンで抽出し、それから、回転蒸発器で溶媒を除去して、得られたエチル亜ホスホン酸を回収する。収量：９２ｇ（理論量の９８％）。
【０２６３】
例２
例１と同様にして、ホスフィン酸６６ｇ、ブタノール１８８ｇ、エチレン２８ｇ、トリス（ジベンジリデンアセトン）ジパラジウム０．４７ｍｇおよび４，５−ビス（ジフェニルホスフィノ）−９，９−ジメチルキサンテン０．６３ｍｇを反応させ、その後、後者の二つを除去し、そしてｎ−ブタノール１２４ｇを再度添加する。形成した水を、共沸蒸留により、８０〜１１０℃の反応温度で除去する。生成物（エチル亜ホスホン酸）を１ミリバールで蒸留によって精製する。
【０２６４】
例３
撹拌装置、還流冷却器、温度計および窒素導入部を備えた四つ口丸底フラスコ中で、（例１と同様に製造した）エチル亜ホスホン酸９４．１ｇおよびイタコン酸５２．０ｇを１６０℃に加熱する。反応の開始後、１５分間、後撹拌して、イタコン酸３６．４ｇを再度そこへ添加し、そしてさらに３０分後、再びイタコン酸４１．６ｇを添加する。低減された圧力で揮発性成分を留去する。リンを１３．４％含有する、エチル亜ホスホン酸とイタコン酸からなる付加物２２０ｇが得られる。オキサ−１０−ホスファフェナントレンとイタコン酸との付加物のリン含有率は、９％だけである。
【０２６５】
例４
撹拌装置、還流冷却器、温度計および窒素導入部を備えた四つ口丸底フラスコ中へ、（例１と同様にして製造した）エチル亜ホスホン酸９４．１ｇとマレイン酸１１６ｇを装填する。１時間以内に約１０℃で５％濃度のＡＩＢＮの氷酢酸溶液１６．４ｇを滴下する。その後、その溶媒を真空中で留去する。リンを１４．５％含有する、エチル亜ホスホン酸とマレイン酸とからなる付加物１９１ｇが得られる。オキサ−１０−ホスファフェナントレンとマレイン酸との付加物のリン含有率は、９．３％だけである。
【０２６６】
例５
撹拌装置、還流冷却器、温度計および窒素導入部を備える四つ口丸底フラスコ中へ、（例１と同様にして製造した）エチル亜ホスホン酸９４．１ｇおよびフマル酸ジメチルエステル１４４ｇを装填し、１５０℃に加熱し、その後２時間、後撹拌する。揮発性成分を低減された圧力で留去する。リンを１３．１％含有する、エチル亜ホスホン酸とフマル酸ジメチルエステルとからなる付加物２２６ｇが得られる。オキサ−１０−ホスファフェナントレンとフマル酸ジメチルエステルとの付加物のリン含有率は、８．６％だけである。
【０２６７】
例６
（例２と同様にして製造した）エチル亜ホスホン酸−ｎ−ブチルエステル１５０ｇおよびフマル酸１１６ｇをブタノール２１７．４ｇ中に仕込み、そして加熱して沸騰させる。撹拌下でブタノール１３０．４ｇ中に溶解させたＷａｋｏ  Ｖ６５Ｂ  Ｉｎｉｔｉａｔｏｒを１３．０ｇ、計量添加する。その溶媒を真空中で留去する。リンを１１．６％含有する、エチル亜ホスホン酸−ｎ−ブチルエステルとフマル酸とからなる付加物２４０ｇが得られる。
【０２６８】
例７
イタコン酸ジメチルエステル１５８ｇを窒素雰囲気下で１５０℃に加熱し、そして（例２と同様にして製造した）エチル亜ホスホン酸−ｎ−ブチルエステル１５０ｇを撹拌下で計量添加する。低減された圧力で揮発性成分を留去する。リンを１０．４％含有する、エチル亜ホスホン酸−ｎ−ブチルエステルとイタコン酸ジメチルエステルとからなる付加物２９６ｇが得られる。
【０２６９】
例８
（例２と同様にして製造した）エチル亜ホスホン酸−ｎ−ブチルエステル１５０ｇおよびイタコン酸ジブチルエステル２４２ｇをブタノール２１７．４ｇ中で加熱して沸騰させる。撹拌下で、ブタノール１３０ｇ中に溶解したＷａｋｏ  Ｖ６５Ｂ  Ｉｎｉｔｉａｔｏｒを１３ｇ、計量添加する。その溶媒を真空中で留去する。リンを７．７％含有する、エチル亜ホスホン酸−ｎ−ブチルエステルとイタコン酸ジブチルエステルとからなる付加物３７７ｇが得られる。
【０２７０】
例９
温度計、還流冷却器、撹拌装置および滴下ろう斗を備えた五つ口フラスコ中に、マレイン酸ジブチルエステル２２８ｇおよびエチル亜ホスホン酸−ｎ−ブチルエステル１５０ｇを仕込む。撹拌下で、ナトリウムブチラート（３０％）５ｇを、温度が６０℃を超えて上昇しないように迅速に滴下し、その後、真空中で揮発性成分を留去する。リンを８．１％含有する、エチル亜ホスホン酸−ｎ−ブチルエステルとマレイン酸ジブチルエステルとからなる付加物３６３ｇが得られる。
【０２７１】
例１０
（例１と同様にして製造した）エチル亜ホスホン酸９４．１ｇおよび無水マレイン酸９８．１ｇを反応容器中で、窒素雰囲気下で１５０℃に加熱して反応させる。エチル亜ホスホン酸と無水マレイン酸とからなる付加物１８３ｇが得られる。
【０２７２】
例１１
（例２と同様にして製造した）エチル亜ホスホン酸−ｎ−ブチルエステル１５０ｇおよび無水イタコン酸１１２ｇを反応容器中で、窒素雰囲気下で１５０℃に加熱して反応させる。リンを１１．５％含有する、エチル亜ホスホン酸−ｎ−ブチルエステルと無水イタコン酸とからなる付加物２５７ｇが得られる。
【０２７３】
例１２
（例２と同様にして製造した）エチル亜ホスホン酸−ｎ−ブチルエステル１５０ｇおよびベンゾキノン１０８ｇを、２−エトキシエタノール４００ｇに加え、撹拌下で７０℃に加熱し、後撹拌し、それから冷却する。生成物をろ別し、２−エトキシエタノール７２ｍｌおよびメタノール７２ｍｌで洗浄し、真空中で１３０℃で乾燥させる。リンを１１．９％含有する、エチル亜ホスホン酸−ｎ−ブチルエステルとベンゾキノンとからの付加物２２０ｇが得られる。
【０２７４】
例１３
高圧撹拌タンク中で、（例１と同様にして製造した）エチル亜ホスホン酸９４．１ｇおよび無水イタコン酸１１２ｇを１５０℃に加熱し、窒素雰囲気下で反応させる。冷却後、エチレングリコール１５５ｇおよびシュウ酸チタニルカリウム０．４ｇを添加し、そして後撹拌する。排気によって揮発性部分を留去する。リンを１０％含有する、エチル亜ホスホン酸とイタコン酸とからなる付加物のエチレングリコールエステル３１４ｇが得られる。
【０２７５】
例１４
撹拌装置、冷却器、温度計および窒素導入部を備えた四つ口丸底フラスコ内中へ、（例１と同様にして製造した）エチル亜ホスホン酸９４．１ｇおよびマレイン酸１１６ｇを装填する。１時間以内に約９０℃で５％濃度のＡＩＢＮのエチレングリコール溶液１６．４ｇを滴下する。それからエチレングリコール３３０ｇを追加して、２００℃に加熱する。エチレングリコールとの混合物中で、４時間以内に水を留去する。リンを１２．５％含有する、エチル亜ホスホン酸とマレイン酸とからなる付加物のエチレングリコールエステル２４８ｇが得られる。
【０２７６】
例１５
撹拌装置、冷却器、温度計および窒素導入部を備えた四つ口丸底フラスコ中に、（例１と同様にして製造した）エチル亜ホスホン酸９．４ｇおよびイタコン酸１３ｇを装填する。反応液を１時間、１６０℃に加熱する。低減された圧力で揮発性成分を留去する。エチル亜ホスホン酸とイタコン酸とからなる付加物２２ｇが得られる。
それから、テレフタル酸２９０ｇ、エチレングリコール１８８ｇ、酢酸カルシウム０．２９ｇを添加し、そして２時間で２００℃に加熱する。その後、リン酸三ナトリウム無水物０．２９ｇおよび酸化アンチモン（ＩＩＩ）０．１４ｇを添加し、そして２８０℃に加熱し、１時間以内にゆっくりと排気する。ポリマー生成物（４２０ｇ）は、０．７％のリンを含有していて、固有粘度は０．６７、ＬＯＩ値は３３．４である。
【０２７７】
例１６
撹拌装置、冷却器、温度計および窒素導入部を備えた四つ口丸底フラスコ中に、（例１と同様にして調製した）エチル亜ホスホン酸９４．１ｇおよびイタコン酸１３ｇを装填する。反応液を１６０℃に加熱し、低減された圧力で揮発性成分を留去する。エチル亜ホスホン酸とイタコン酸とからなる付加物２２０ｇが得られ、これを三つ口フラスコに移し替える。エチレングリコール１２４ｇを追加し、エステル化により生成した水を１６０℃で抜き取る。そのようにして得た反応生成物の１０分の１にテレフタル酸２９０ｇ、エチレングリコール１７６ｇ、酢酸カルシウム０．２９ｇを添加し、２時間で２００℃に加熱する。それからリン酸三ナトリウム無水物０．２９ｇおよび酸化アンチモン（ＩＩＩ）０．１４ｇを追加して、２８０℃で加熱し、その後１時間以内にゆっくりと排気する。ポリマー生成物（約４２０ｇ）は、０．７％のリンを含有しており、固有粘度は０．６８、ＬＯＩ値は３２．１であるが、未処理のポリエチレンテレフタレートのＬＯＩ値は約２５である。
【０２７８】
例１７
撹拌装置、冷却器、温度計および窒素導入部を備えた四つ口丸底フラスコ中に（例１と同様にして製造した）エチル亜ホスホン酸９．４１ｇおよびマレイン酸１１．６ｇを装填する。反応液を１時間、１６０℃に加熱して、低減された圧力で揮発性成分を留去する。エチル亜ホスホン酸とマレイン酸とからなる付加物約１９ｇが得られる。それからジメチルテレフタレート３６７ｇ、１，４−ブタンジオール２３８ｇ、チタン酸テトラブチル０．２２ｇ、および酢酸リチウム０．０５ｇを添加し、そしてこの混合物を先ず２時間、撹拌しながら１３０〜１８０℃に加熱し、その後、真空下で２７０℃に加熱する。このポリマー生成物（５０３ｇ）は、０．６％のリン含有し、固有粘度は０．９６、ＬＯＩ値は３５であるが、未処理のポリブチレンテレフタレートのＬＯＩ値は２３である。
【０２７９】
例１８
撹拌装置、冷却器、温度計および窒素導入部を備えた四つ口丸底フラスコ中に、（例１と同様にして調製した）エチル亜ホスホン酸９．４１ｇおよびマレイン酸１１．６ｇを装填する。反応液を１６０℃に加熱する。低減された圧力で揮発性成分を留去する。エチル亜ホスホン酸とマレイン酸とからなる付加物１９ｇが得られ、そして三つ口フラスコに移し替える。１，３−プロピレングリコール１５．２ｇを添加し、エステル化反応により生成した水を１６０℃で抜き取る。それからジメチルテレフタレート３６７ｇ、１，３−プロパンジオール１８６ｇ、チタン酸テトラブチル０．２２ｇ、および酢酸リチウム０．０５ｇを添加して、そしてその混合物を撹拌しながら先ず２時間、１３０〜１８０℃に加熱し、その後、真空下で２７０℃に加熱する。ポリマー生成物（４８０ｇ）は、０．６％のリン含有し、固有粘度は０．９４、ＬＯＩ値は３７である。
【０２８０】
温度計、還流冷却器、撹拌装置および滴下ろう斗を備えた５口フラスコ中に、（例２と同様にして製造した）マレイン酸ジブチルエステル２２８ｇおよびエチル亜ホスホン酸−ｎ−ブチルエステル１５０ｇを投入する。撹拌下で、ナトリウムブチラート（３０％）５ｇを、温度が６０℃を超えて上昇しないように迅速に滴下する。３０分間、後反応させ、そして真空中で揮発性成分を留去する。それから、濃厚な塩酸数滴および水２３５ｇを添加し、そして還流しながら加熱する。別の水６０ｇを添加しながら、ブタノールをゆっくりと留去し、そしてエチル亜ホスホン酸とマレイン酸との付加物１９５ｇが得られる。
【０２８１】
（エポキシ樹脂の製造）
還流冷却器、撹拌装置、温度計および窒素導入部を備えた２５０ｍｌ五つ口フラスコの中に、０．５５ｍｏｌ／１００ｇのエポキシ価を有するビスフェノールＡ−ビスグリシジルエーテル（Ｂｅｃｋｏｐｏｘ  ＥＰ１４０、Ｓｏｌｕｔｉａ社）１００ｇと、（例３と同様にして製造した）エチル亜ホスホン酸およびイタコン酸とからなる付加物３０ｇ（０．１３４ｍｏｌ）を、撹拌下で最高１５０℃まで加熱する。３０分後、透明な溶融物が生じる。さらに１時間１５０℃での撹拌後、この溶融物を冷却し、そしてすりつぶす。リン含有率が３．２重量％である、難燃化されたエポキシ樹脂１２４．８ｇが白色の粉末の形態で得られる。
【０２８２】
（ＵＰ樹脂の製造）
撹拌装置、気水分離器、温度計、還流冷却器および窒素導入部を備えた２ｌフラスコ中で、無水フタル酸２９．３６ｇ、無水マレイン酸１９．６ｇ、プロピレングリコール１５．２ｇ、（例３と同様にして製造した）エチル亜ホスホン酸とイタコン酸からなる付加物のジ−２−ヒドロキシエチルエステル２５．３ｇ、キシレン２０ｇ、およびヒドロキノン５０ｍｇを、撹拌下で窒素を通じながら１００℃に加熱する。発熱反応の開始時、ヒーターを取り除く。反応がおさまった後、約１９０℃でさらに撹拌する。水１４ｇを分離した後、キシレンを留去し、そして難燃化されたＵＰ樹脂８８ｇが得られる。
【０２８３】
0005641658.tif 000006
【０２８４】
【表１】
0005641658.tif 000007
0005641658.tif 000008